(57)【特許請求の範囲】
【請求項１】
式（Ｉ）の色素を用いて増感された酸化物半導体微細粒子で製造された多孔質膜を含む電極層
【化１】
0005761999.tif 000103
［式中、
Ａはピリジニウム*Ｙ-、キノリニウム*Ｙ-またはイソキノリニウム*Ｙ-であり、そのそれぞれは置換されていないか、若しくは置換されている；
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-またはカルボキシレート、スルホネート、スルフェート、ホスフェート、ホスホネートからなる群から選択される有機アニオンである；
ｎは０または１である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、式（ＩＩ）
【化２】
0005761999.tif 000104
の基、または置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されている；  または、Ｒ1とＲ2、Ｒ1とＲ15、Ｒ1とＲ16、Ｒ2とＲ15、Ｒ2とＲ16、またはＲ3とＲ4とが共に、置換されていない若しくは置換された脂肪族の５、６または７員環を形成する；  または、Ｒ2とＲ15とが共に、置換されていない若しくは置換された複素環式芳香族の５、６または７員環を形成する；  または、
【化３】
0005761999.tif 000105
基についてオルトの位置にある置換基Ａと、ｎ＝０の場合はＲ2、またはｎ＝１の場合はＲ4のいずれかとが共に、置換されていない若しくは置換された脂肪族の５、６または７員環を形成する；  またはＲ1はＤである；  またはＤが式（ＩＶ）の基の場合、Ｒ1とＲ18とが共に、置換されていない若しくは置換された５、６または７員環を形成してもよい；
ただし、Ｒ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である
【化４】
0005761999.tif 000106
Ｒ5はＯである；
Ｒ6はＣＯ−ＳＲ7、ＣＯ−ＮＲ7−ＮＲ10Ｒ11、ＣＯ−ＮＲ7−ＯＲ10、ＣＯ−Ｏ−ＣＯ−Ｒ7、ＣＯ−ＮＲ7−ＣＯ−Ｒ10、ＣＯ−ＮＲ7−ＣＯ−ＯＲ10、ＣＯ−ＮＲ7−ＣＯ−ＮＲ10Ｒ11、ＮＲ7Ｒ10、ＯＲ7、ＳＲ7、ＮＲ7−ＮＲ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、ＮＲ12−Ｃ（＝ＮＲ13）Ｒ7、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ7、Ｒ10およびＲ11は独立してＨまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ3〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
または、Ｒ7またはＲ10は、前記のＲ7またはＲ10を含むＲ1〜Ｒ4の基として同一の二重結合に結合しているＲ1〜Ｒ4の基と共に、置換されていない若しくは置換された脂肪族の５、６または７員環を形成する；  または、Ｒ7またはＲ10がＲ2の一部である場合、それはＲ15またはＲ16と共に置換されていない若しくは置換された脂肪族の６または７員環を形成できる；  または、Ｒ7またはＲ10が、ｎが０の際にＲ2の一部である場合、若しくはｎが１の際にＲ4の一部である場合、それは
【化５】
0005761999.tif 000107
基についてオルトの位置にある置換基Ａと共に、置換されていない若しくは置換された脂肪族の５、６または７員環を形成できる；
Ｒ12およびＲ13は共に、置換されていない若しくは置換された５、６または７員環を形成する；
Ｒ14は独立して、Ｈまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは独立して式（ＩＩＩ）または（ＩＶ）の基である
【化６】
0005761999.tif 000108
Ｒ17およびＲ18は独立して、置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；  またはＲ17とＲ18、Ｒ17とＲ22、Ｒ17とＲ20および／またはＲ18とＲ19とが共に、置換されていない若しくは置換された５、６または７員環を形成する；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、Ｓ−ＣＯ−Ｒ25、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ25、Ｒ26およびＲ27は独立してＨまたは置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
ただし、Ａ若しくはＲ1〜Ｒ4の少なくとも１つ、またはＡおよびＲ1〜Ｒ4の少なくとも１つはＧ基を含み、ここでＧは−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である；
Ｒ28は直接結合、または置換されていない若しくは置換されたＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンである；  且つ
Ｚ+は、Ｎ（Ｒ14）4+、Ｌｉ+、Ｎａ+またはＫ+であるか、または式（Ｉ）の化合物の一部であるＡ基の一部としてのアンモニウムカチオンである］。
【請求項２】
請求項１に記載の電極層であって、
Ａは式（Ｖ）〜（ＩＸ）の基である
【化７】
0005761999.tif 000109
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていない、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）、Ｏ−Ｐ（＝Ｏ）（ＯＨ）（Ｏ-）からなる群から選択される；
Ｒ29はＧ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはフッ素、ピリジニウム*Ｙ-、キノリニウム*Ｙ-またはイソキノリニウム*Ｙ-によって置換されており、ここでピリジニウム、キノリニウムおよびイソキノリニウムは、置換されていないか、若しくはＧ、Ｃ1〜Ｃ20−アルキルまたはそれらの組み合わせによって置換されている；
Ｒ30、Ｒ31、Ｒ32、Ｒ33、Ｒ34およびＲ35は独立してＧ、Ｈ、ハロゲン、ピリジニウム*Ｙ-、キノリニウム*Ｙ-、イソキノリニウム*Ｙ-、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでピリジニウム、キノリニウム、イソキノリニウム、アルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらに１〜４個のＣ1〜Ｃ20−アルキルによって置換されてもよく、且つ、ここでピリジニウム、キノリニウムおよびイソキノリニウムはさらにＧ、Ｃ1〜Ｃ20−アルキルまたはそれらの組み合わせによって置換されてもよい；
または、Ｒ29〜Ｒ35の２つのビシナルの基は共に、トリメチレン、テトラメチレンまたはペンタメチレンを形成し、そのそれぞれは置換されていないか、若しくはＧ、ベンゾ、Ｒ14またはそれらの組み合わせによって置換されている；
ｎは０または１である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、式（ＩＩ）の基、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
またはＲ1はＤである；
または、Ｒ1とＲ15、若しくはＲ1とＲ16とが共に、エチレン、トリメチレン、テトラメチレン、メチレン−Ｏ、Ｏ−メチレン、エチレン−Ｏ、Ｏ−エチレン、トリメチレン−Ｏ、Ｏ−トリメチレン、メチレン−ＮＲ14、ＮＲ14−メチレン、エチレン−ＮＲ14、ＮＲ14−エチレン、トリメチレン−ＮＲ14またはＮＲ14−トリメチレンを形成し、従って脂肪族の５、６または７員環を形成する；
または、Ｒ2とＲ15とが共に−Ｏ−、−Ｓ−または−ＮＲ14−を形成する；
または、Ｄが式（ＩＶ）の基である場合、Ｒ1とＲ18とが、Ｒ17およびＲ18が結合するＮ原子と共に、
【化８】
0005761999.tif 000110
を形成でき、ここで、前記の基のそれぞれにおいて１つまたはそれより多くのＨ原子はＣ1〜Ｃ20−アルキル、Ｃ1〜Ｃ20−アルキリデン、フェニルまたはそれらの組み合わせによって置き換えられてもよく、前記の基のそれぞれにおいて２つのジェミナルのＨ原子はＣ1〜Ｃ20−アルキリデンによって置き換えられてもよく、および／または前記の基のそれぞれにおいて２つのビシナルのＨ原子はベンゾ、トリメチレンまたはテトラメチレンによって置き換えられてもよい；
ただし、Ｒ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5は、Ｏである；
Ｒ6はＮＲ7Ｒ10、ＯＲ7、ＳＲ7、ＮＲ7−ＮＲ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ7、Ｒ10およびＲ11は独立してＨ、Ｃ1〜Ｃ20−アルキル、Ｃ2〜Ｃ20−アルケニル、Ｃ2〜Ｃ20−アルキニル、Ｃ6〜Ｃ20−アリール、Ｃ3〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、フッ素化されたＯ−Ｃ1〜Ｃ20−アルキル、−ＣＮ、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてよい；
または、Ｒ2の一部であるＲ7若しくはＲ10は、Ｒ1と共に直接結合、メチレンまたはエチレンを形成し、従って脂肪族の５、６または７員環を形成する；
または、Ｒ4の一部であるＲ7若しくはＲ10は、Ｒ3と共に直接結合、メチレンまたはエチレンを形成し、従って脂肪族の５、６または７員環を形成する；
または、Ｒ7若しくはＲ10がＲ2の一部である場合、それはＲ15またはＲ16と共に直接結合またはメチレンを形成でき、従って脂肪族の６または７員環を形成する；
または、Ｒ7若しくはＲ10が、ｎが０の際にＲ2の一部であるか、若しくはｎが１の際にＲ4の一部である場合、それは
【化９】
0005761999.tif 000111
基についてオルトの位置にある置換基Ａと共に、直接結合、メチレンまたはエチレンを形成でき、従って脂肪族の５、６または７員環を形成する；
Ｒ14、Ｒ14’は独立して、Ｈ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは独立して式（ＩＩＩ）または（ＩＶ）の基である
Ｒ17およびＲ18は独立してフルオレニル、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでフルオレニル、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つフルオレニル、アリールおよびヘテロアリールはさらに、マレイン酸無水物基、マレイミジル、インデニル、Ｃ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてよく、ここで、マレイン酸無水物基およびマレイミジルは置換されていないか、若しくは、Ｃ1〜Ｃ20−アルキル、Ｃ6〜Ｃ20−アリール、フェニル−ＮＲ14Ｒ14’またはそれらの組み合わせによって置換される；
またはＲ17およびＲ18は、それらが結合しているＮと共に、ピペリジニル、ピペラジニル、モルフォリニル、イミダゾリジニルまたはピロリジニルを形成し、そのそれぞれは置換されていないか、若しくはＣ1〜Ｃ20−アルキル、Ｃ1〜Ｃ20−アルキリデン、ベンゾ、トリメチレン、テトラメチレンまたはそれらの組み合わせによって置換されており、それらは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換されている；
または、Ｒ17とＲ22、Ｒ17とＲ20、および／またはＲ18とＲ19とが、Ｒ17およびＲ18が結合しているＮ原子と共に、
【化１０】
0005761999.tif 000112
を形成し、ここで、前記の基のそれぞれにおいて、１つまたはそれより多くのＨ原子はＣ1〜Ｃ20−アルキル、Ｃ1〜Ｃ20−アルキリデン、フェニル、またはそれらの組み合わせによって置き換えられてもよく、前記の基のそれぞれにおいて、２つのジェミナルのＨ原子はＣ1〜Ｃ20−アルキリデンによって置き換えられてもよく、および／または前記の基のそれぞれにおいて、２つのビシナルのＨ原子はベンゾ、トリメチレンまたはテトラメチレンによって置き換えられてもよく、ここでベンゾは置換されていないか、もしくはメチル（フルオレン−９−イリデン）によって置換されている；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ25、Ｒ26およびＲ27は独立してＨ、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはピリジニウム*Ｙ-、マレイン酸無水物基、マレイミジル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよく、ここで、ピリジニウム、マレイン酸無水物基、マレイミジルは置換されていないか、若しくはＣ1〜Ｃ20−アルキル、Ｃ2〜Ｃ20−アルケニル、Ｃ2〜Ｃ20−アルキニル、Ｃ6〜Ｃ20−アリール、Ｃ6〜Ｃ20−アリール−Ｏ−Ｒ14、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニル、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、またはそれらの組み合わせによって置換される；
ただし、Ｒ29〜Ｒ35の少なくとも１つ若しくはＲ1〜Ｒ4の少なくとも１つ、またはＲ29〜Ｒ35の少なくとも１つおよびＲ1〜Ｒ4の少なくとも１つはＧ基を含む；
ここでＧは、−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である、
Ｒ28は直接結合、またはＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンであり、ここで前記の基のそれぞれは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリーレンおよびヘテロアリーレンはさらに１〜４個のＣ1〜Ｃ20−アルキルによって置換されてもよい；
Ｚ+は、Ｎ（Ｒ14）4+、Ｌｉ+、Ｎａ+またはＫ+であるか、または式（Ｉ）の化合物の一部であるＡ基の一部としてのカチオン基
【化１１】
0005761999.tif 000113
である；
または、式（Ｉ）の化合物は二量体であり、且つＲ6、Ｒ7、Ｒ10、Ｒ29〜Ｒ35の１つはＲ36であるか、またはＲ1が
【化１２】
0005761999.tif 000114
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ1’’、Ｒ2’’、Ｒ3’’、Ｒ4’’はＲ36である；
Ｒ18’はＲ37である；
Ｒ20’およびＲ21’はＲ37、Ｏ−Ｒ37−Ｏ、Ｓ−Ｒ37−Ｓ、ＮＲ14−Ｒ37−ＮＲ14’、ＣＯ−Ｒ37−ＣＯ、ＣＯ−Ｏ−Ｒ37−Ｏ−ＣＯ、ＣＯ−ＮＲ14−Ｒ37−ＮＲ14’−ＣＯ、ＣＯ−Ｓ−Ｒ37−Ｓ−ＣＯ、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アルケニレン、アルキニレン、アリーレン、ヘテロアリーレン、アラルキレン、アラルケニレン、アラルキニレン、シクロアルキレン、アルキレン−アリーレン−アルキレン、シクロアルケニレン、およびシクロアルキニレンはさらに、Ｇによって置換されてもよい；
Ｒ37はＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ20−ヘテロアリーレン、Ｃ7〜Ｃ20−アラルキレン、Ｃ8〜Ｃ20−アラルケニレン、Ｃ8〜Ｃ20−アラルキニレン、Ｃ4〜Ｃ20−シクロアルキレン、Ｃ1〜Ｃ8−アルキレン−Ｃ6〜Ｃ20−アリーレン−Ｃ1〜Ｃ8−アルキレン、Ｃ5〜Ｃ20−シクロアルケニレンまたはＣ6〜Ｃ20−シクロアルキニレンであり、ここで、アルキレンおよびシクロアルキレンは中断されていないか、若しくはＯ、Ｓ、ＮＲ14またはそれらの組み合わせによって中断されており、且つ、ここでアルキレン、アルケニレン、アルキニレン、アリーレン、ヘテロアリーレン、アラルキレン、アラルケニレン、アラルキニレン、シクロアルキレン、アルキレン−アリーレン−アルキレン、シクロアルケニレンおよびシクロアルキニレンは置換されていないか、またはフッ素によって置換されており、且つ、ここでアリーレン、ヘテロアリーレンおよびアリールはさらにＣ1〜Ｃ20−アルキル、フッ素化されたＣ1〜Ｃ20−アルキルまたはそれらの組み合わせによって置換されてもよく、且つ、残りの置換基は上で定義された通りである、
電極層。
【請求項３】
請求項２に記載の電極層であって、
Ａは式（Ｖ’）〜（ＶＩＩ’）の基である
【化１４】
0005761999.tif 000115
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-、またはＣ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）およびＯ−Ｐ（＝Ｏ）（ＯＨ）（Ｏ-）からなる群から選択される；
Ｒ29はＧまたはＣ1〜Ｃ8−アルキルであり、ここでアルキルは置換されていないか、またはピリジニウム*Ｙ-若しくはキノリニウム*Ｙ-によって置換され、ここでピリジニウムおよびキノリニウムはＧによって置換される；
Ｒ30、Ｒ31、Ｒ32、Ｒ33、Ｒ34およびＲ35は独立してＨ、ピリジニウム*Ｙ-またはキノリニウム*Ｙ-であり、ここでピリジニウムおよびキノリニウムはＧによって置換される；
ｎは０または１である；
Ｒ1、Ｒ2、Ｒ3およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、式（ＩＩ）の基、Ｃ1〜Ｃ8−アルキル、またはＣ6−アリールである；
またはＲ1はＤである；
または、Ｒ1とＲ15とが共に、エチレン、トリメチレン、メチレン−Ｏ、Ｏ−メチレン、エチレン−Ｏ、Ｏ−エチレン、メチレン−ＮＲ14、ＮＲ14−メチレン、エチレン−ＮＲ14またはＮＲ14−エチレンを形成し、従って脂肪族の５または６員環を形成する；
またはＲ2とＲ15とが共に−Ｏ−、−Ｓ−または−ＮＲ14−を形成する；
または、Ｄが式（ＩＶ）の基である場合、Ｒ1およびＲ18は、Ｒ17およびＲ18が結合しているＮ原子と共に、
【化１５】
0005761999.tif 000116
を形成でき、前記の基のそれぞれにおいて、２つのビシナルのＨ原子をベンゾによって置き換えることができる；
ただし、Ｒ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5はＯである；
Ｒ6はＮＲ7Ｒ10、ＯＲ7、ＳＲ7、ＮＲ7−ＮＲ10Ｒ11、ＮＲ7−ＯＲ10である；
Ｒ7、Ｒ10およびＲ11は独立してＨ、Ｃ1〜Ｃ8−アルキル、Ｃ6〜Ｃ20−アリール、Ｃ3〜Ｃ16−ヘテロアリール、またはＣ7〜Ｃ10−アラルキルであり、且つ、ここでアルキル、アリール、ヘテロアリールおよびアラルキルは置換されていないか、若しくはハロゲン、Ｓ−Ｒ14、Ｏ−Ｒ14、ＣＯ−Ｒ14、ＣＯ−ＯＲ14、Ｏ−ＣＯ−Ｒ14、ＮＲ14Ｒ14’、ＣＯＮＲ14Ｒ14’またはＮＲ14−ＣＯ−Ｒ14’によって置換され、且つ、アリールおよびヘテロアリールはさらにＣ1〜Ｃ10−アルキルまたはフッ素化されたＣ1〜Ｃ8−アルキル、フッ素化されたＯ−Ｃ1〜Ｃ8−アルキル、−ＣＮ、またはそれらの組み合わせによって置換されてよい；
または、Ｒ2の一部であるＲ7は、Ｒ1と共に直接結合またはメチレンを形成し、従って脂肪族の５または６員環を形成する；
または、Ｒ7がＲ2の一部である場合、それはＲ15と共に直接結合を形成でき、従って脂肪族の６員環を形成する；
または、Ｒ7またはＲ10が、ｎが０の際にＲ2の一部である場合、それは
【化１７】
0005761999.tif 000117
基についてオルトの位置にある置換基Ａと共に、直接結合またはメチレンを形成でき、従って脂肪族の５または６員環を形成する；
Ｒ14、Ｒ14’は独立してＨ、Ｃ1〜Ｃ14−アルキル、Ｃ6−アリールまたはＣ7〜Ｃ10−アラルキルである；
Ｄは独立して式（ＩＩＩ）または（ＩＶ）の基である；
Ｒ17およびＲ18は独立してＣ1〜Ｃ8−アルキル、Ｃ2〜Ｃ8−アルケニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ１0−アラルキニルまたはＣ5〜Ｃ12−シクロアルキルであり、ここでアルキル、アルケニル、アリール、ヘテロアリール、アラルキル、アラルケニル、アラルキニルおよびシクロアルキルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、アリールおよびヘテロアリールはさらにＣ1〜Ｃ8−アルキル、Ｃ2〜Ｃ8−アルケニルまたはＣ8〜Ｃ20−アラルケニルによって置換されてよい；
または、Ｒ17およびＲ20は、Ｒ17およびＲ18が結合しているＮ原子と共に、
【化１８】
0005761999.tif 000118
を形成し、ここで、前記の基のそれぞれにおいて１つまたはそれより多くのＨ原子はＣ1〜Ｃ20−アルキル、Ｃ6〜Ｃ20−アリールまたはそれらの組み合わせによって置き換えられてよく、前記の基のそれぞれにおいて２つのジェミナルのＨ原子はＣ1〜Ｃ20−アルキリデンによって置き換えられてよく、および／または前記の基のそれぞれにおいて２つのビシナルのＨ原子はベンゾ、トリメチレンまたはテトラメチレンによって置き換えられてよく、ここで、ベンゾは置換されていないか、若しくはメチル（フルオレン−９−イリデン）によって置換される；
Ｒ15はＨ、ＮＲ25Ｒ26、ＯＲ25、ＳＲ25、Ｏ−ＣＯ−Ｒ25またはＮＲ25−ＣＯ−Ｒ26である；
Ｒ19、Ｒ20およびＲ21はＨである；
Ｒ25およびＲ26は独立してＨ、Ｃ1〜Ｃ14−アルキル、Ｃ6−アリール、またはＣ7〜Ｃ10−アラルキルであり、ここでアルキル、アリールおよびアラルキルは、置換されていないか、若しくはピリジニウム*Ｙ-、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、ピリジニウムおよびアリールはさらにＣ1〜Ｃ8−アルキルによって置換されてよい；
ただし、Ｒ29〜Ｒ35の少なくとも１つはＧ基を含む；
ここでＧは、−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、または−Ｒ28−Ｏ−Ｐ（＝Ｏ）（ＯＨ）（Ｏ-Ｚ+）である、
Ｒ28はＣ1〜Ｃ8−アルキレンであり、それは置換されていないか、若しくはＣＯ−ＯＨによって置換されている；
Ｚ+は、Ｎ（Ｒ14）4+、Ｌｉ+、Ｎａ+またはＫ+であるか、または式（Ｉ）の化合物の一部であるＡ基の一部としてのカチオン基
【化１９】
0005761999.tif 000119
である；
または、式（Ｉ）の化合物は二量体であり、且つＲ6、Ｒ7、Ｒ10、Ｒ29の１つはＲ36であるか、またはＲ18は
【化２０】
0005761999.tif 000120
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ18’はＲ37である；
Ｒ20’およびＲ21’はＲ37、Ｏ−Ｒ37−Ｏ、Ｓ−Ｒ37−Ｓ、ＮＲ14−Ｒ37−ＮＲ14’、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アリーレンおよびアルキレン−アリーレン−アルキレンはさらにＧによって置換されてもよい；
Ｒ37はＣ1〜Ｃ20−アルキレン、Ｃ6〜Ｃ10−アリーレンまたはＣ1−アルキレン−Ｃ6−アリーレン−Ｃ1−アルキレンであり、ここでアルキレンは中断されていないか、若しくはＯ、Ｓ、ＮＲ14またはそれらの組み合わせによって中断されている、且つ、ここでアルキレン、アリーレンおよびアルキレン−アリーレン−アルキレンは置換されていないか、若しくはフッ素によって置換されており、且つ、ここでアリーレンはさらにＣ1〜Ｃ8−アルキル、フッ素化されたＣ1〜Ｃ8−アルキル、またはそれらの組み合わせによって置換されてよい；  且つ、残りの置換基は上に定義された通りである、
電極層。
【請求項４】
請求項３に記載の電極層であって、
Ａは式（Ｖ’）の基である；
Ｙ-はＣｌ-、Ｂｒ-、Ｉ-またはＣ6−アリール−Ｓ（＝Ｏ）2Ｏ-であり、ここでアリールは１つのＣ1〜Ｃ14−アルキルによって置換される、
Ｒ29はＧである；
Ｒ30、Ｒ31、Ｒ32およびＲ33はＨである；
ｎは０または１である；
Ｒ1はＨである；
ｎが１である場合、Ｒ1は追加的にＤであってよい；
ｎが０である場合、Ｒ2は式（ＩＩ）の基である；
ｎが１である場合、Ｒ2がＨであるか、またはＲ2とＲ15とが共に−Ｏ−を形成する；
Ｒ3はＨである；
Ｒ4は式（ＩＩ）の基である；
ただし、Ｒ2またはＲ4のいずれかは式（ＩＩ）の基である；
Ｒ5はＯである；
Ｒ6はＮＲ7Ｒ10、ＮＨＲ7、ＯＲ7またはＮ（Ｃ1〜Ｃ8−アルキル）−Ｏ（Ｃ1〜Ｃ8−アルキル）である；
Ｒ7およびＲ10は独立してＣ1〜Ｃ8−アルキル、フッ素化されたＣ1〜Ｃ4−アルキル、ベンジル、Ｃ3〜Ｃ14−ヘテロアリールまたはＣ6〜Ｃ20−アリールであり、ここでアルキルはＮ−（Ｃ1〜Ｃ8−アルキル）2によって置換されてよく、ヘテロアリールはＣＯ−Ｏ−Ｃ1〜Ｃ8−アルキルまたはＣ1〜Ｃ8−アルキルによって置換されてよく、ベンジルおよびアリールはフッ素、Ｃ1〜Ｃ8−アルキル、フッ素化されたＣ1〜Ｃ4−アルキル、Ｏ−Ｃ1〜Ｃ8−アルキルまたはＮ−（Ｃ1〜Ｃ8−アルキル）2によって置換されてよく、またはアリールは塩素、ＣＯ−Ｃ1〜Ｃ8−アルキル、−ＣＮ、フッ素化されたＣ1〜Ｃ4−アルキルまたはフッ素化されたＯ−Ｃ1〜Ｃ4−アルキルによって置換されてよい；
Ｄは式（ＩＩＩ）の基である；
Ｒ17はＣ1〜Ｃ8−アルキルである；
または、Ｒ17およびＲ20は、Ｒ17およびＲ18が結合しているＮ原子と共に、
【化２１】
0005761999.tif 000121
を形成する；
Ｒ18はＣ1〜Ｃ8−アルキル、Ｃ8〜Ｃ20−アラルケニル、Ｃ6〜Ｃ24−ヘテロアリールまたはＣ6〜Ｃ20−アリールであり、ここでアルキルはＯ−Ｃ1〜Ｃ14−アルキルによって置換されてよく、アリールはフッ素、Ｃ1〜Ｃ8−アルキル、Ｓ−Ｃ1〜Ｃ8−アルキル、Ｏ−Ｃ1〜Ｃ14−アルキル、ＣＯ−Ｏ−Ｃ1〜Ｃ8−アルキル、Ｏ−フェニル、Ｎ−（フェニル）2またはＣ8〜Ｃ20−アラルケニルによって置換されてよく、且つ、ヘテロアリールはＣ1〜Ｃ8−アルキル、Ｏ−Ｃ1〜Ｃ8−アルキルまたはＣ8〜Ｃ20−アラルケニルによって置換されてよい；
Ｒ15はＨ、ＯＲ25またはＯ−ＣＯ−Ｒ25である；
Ｒ19、Ｒ20およびＲ21はＨである；
Ｒ25はＣ1〜Ｃ14−アルキルまたはＣ7〜Ｃ10−アラルキルであり、ここでアルキルはピリジニウム*Ｙ-によって置換されてよく、且つ、ピリジニウムはＣ1〜Ｃ8−アルキルによって置換される；
ただし、Ｒ29はＧ基を含む；
Ｇは−Ｒ28−ＣＯＯＨである；
Ｒ28はＣ1〜Ｃ3−アルキレンであり、それは置換されていないか、若しくはＣＯ−ＯＨによって置換されている；
または、式（Ｉ）の化合物は二量体であり、ｎは０であり、且つＲ7はＣ6−アリーレンであるか、またはＲ21は
【化２２】
0005761999.tif 000122
Ｒ1’はＨである；
Ｒ2’はＨまたは式（ＩＩ）の基である；
Ｒ21’はＯ−Ｃ1〜Ｃ8−アルキレン−Ｏである；
且つ、残りの置換基は上で定義された通りである、
電極層。
【請求項５】
酸化物半導体微細粒子が、ＴｉＯ2、ＳｎＯ2、ＷＯ3、ＺｎＯ、Ｎｂ2Ｏ5、Ｆｅ2Ｏ3、ＺｒＯ2、ＭｇＯ、ＷＯ3、ＺｎＯ、ＣｄＳ、ＺｎＳ、ＰｂＳ、Ｂｉ2Ｓ3、ＣｄＳｅ、ＣｄＴｅまたはそれらの組み合わせで製造される、請求項１から４までのいずれか１項に記載の電極層。
【請求項６】
酸化物半導体微細粒子で製造される多孔質膜が、式（Ｉ）の色素および１つまたはそれより多くのさらなる色素で増感される、請求項１から５までのいずれか１項に記載の電極層。
【請求項７】
さらなる色素が、金属錯体色素および／またはインドリン、クマリン、シアニン、メロシアニン、ヘミシアニン、メチン、アゾ、キノン、キノンイミン、ジケト−ピロロ−ピロール、キナクリドン、スクアライン、トリフェニルメタン、ペリレン、インディゴ、キサンテン、エオシン、ローダミンおよびそれらの組み合わせからなる群から選択される有機色素である、請求項６に記載の電極層。
【請求項８】
色素を添加剤と共に吸着させる、請求項１から７までのいずれか１項に記載の電極層。
【請求項９】
添加剤が共吸着剤、クラウンエーテル、シクロデキストリン、カリックスアレーン、ポリエチレンオキシドまたはそれらの組み合わせである、請求項８に記載の電極層。
【請求項１０】
請求項１から９までのいずれか１項に定義された電極層を含む、光電変換素子。
【請求項１１】
請求項１０に定義された光電変換素子を含む、色素増感太陽電池。
【請求項１２】
請求項１から４までのいずれか１項に定義された式（Ｉ）の化合物を、色素増感太陽電池における色素として用いる使用。
【請求項１３】
Ｒ7がＲ2の一部であり、且つＲ15と共に脂肪族の６員環を形成する場合、Ｒ6がＯＲ7ではないことを条件とする、
請求項１から４までのいずれか１項に定義された式（Ｉ）の化合物。
【請求項１４】
Ｒ7がＲ2の一部であり、且つＲ15と共に脂肪族の６員環を形成する場合、Ｒ6がＮＲ7Ｒ10であることを条件とする、
請求項１３に記載の式（Ｉ）の化合物。
【発明の詳細な説明】
【技術分野】
【０００１】
本発明は特定のメチン色素を用いて増感された酸化物半導体微細粒子で製造された多孔質膜を含む電極層に関する。さらに本発明は、前記の電極層を含む光電変換素子、前記の光電変換素子を含む色素増感太陽電池、および新規のメチン色素に関する。
【０００２】
ＣＮ−Ｃ−１２５３４３６号、ＪＰ−Ａ−２００５／０８２６７８号およびＪＰ−Ａ−２００７／１４９５７０号は、いくつかのメチン色素を含む光電変換素子を開示している。
【０００３】
ＵＳ−Ａ−２００４／０２６００９３号およびＷＯ−Ａ−２００６／０９７３３４号は、特にタンパク質用の光学マーカーとしての特定のメチン色素、特にクマリン色素を記載している。
【０００４】
特定のメチン色素を用いて増感された光電変換素子が全体的に優れた特性を有し、特にそれらは特に高い光−電力変換効率を有することが、本発明で見出された。
【０００５】
本発明は、式（Ｉ）の色素で増感された酸化物半導体微細粒子で製造された多孔質膜を含む電極層に関する：
【化１】
0005761999.tif 000002
［式中、
Ａはピリジニウム*Ｙ-、キノリニウム*Ｙ-またはイソキノリニウム*Ｙ-、好ましくはピリジニウム*Ｙ-またはキノリニウム*Ｙ-、最も好ましくはピリジニウム*Ｙ-であり、そのそれぞれは置換されていないか、若しくは置換されている；
Ｙは無機または有機のアニオン、好ましくはＣｌ-、Ｂｒ-、Ｉ-、ＳＣＮ-、ＢＦ4-、ＰＦ6-、ＣｌＯ4-、ＳｂＦ6-、ＡｓＦ6-またはカルボキシレート、スルホネート、スルフェート、ホスフェート、ホスホネートからなる群から選択される有機アニオンである；
ｎは０または１、好ましくは０である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ8−アルキル、式（ＩＩ）
【化２】
0005761999.tif 000003
の基、または置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されている；  または、Ｒ1とＲ2、Ｒ1とＲ15、Ｒ1とＲ16、Ｒ2とＲ15、Ｒ2とＲ16、またはＲ3とＲ4とが共に、置換されていない若しくは置換された脂肪族の５、６または７員環を形成する；  または、Ｒ2とＲ15とが共に、置換されていない若しくは置換された複素環式芳香族の５、６または７員環を形成する；  または、
【化３】
0005761999.tif 000004
基についてオルトの位置にある置換基Ａと、ｎ＝０の場合はＲ2、またはｎ＝１の場合はＲ4とが共に、置換されていない若しくは置換された脂肪族の５、６または７員環を形成する；  またはＲ1はＤである；  またはＤが式（ＩＶ）の基である場合、Ｒ1とＲ18とが共に、置換されていない若しくは置換された５、６または７員環を形成してもよい；
ただし、Ｒ1〜Ｒ4の少なくとも１つはフッ素化されたＣ1〜Ｃ8−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である
【化４】
0005761999.tif 000005
【０００６】
Ｒ5はＮＲ8、Ｎ−ＯＲ8、Ｎ−ＮＲ8Ｒ9、ＯまたはＳである；
Ｒ6はＣＯ−ＳＲ7、ＣＯ−ＮＲ7−ＮＲ10Ｒ11、ＣＯ−ＮＲ7−ＯＲ10、ＣＯ−Ｏ−ＣＯ−Ｒ7、ＣＯ−ＮＲ7−ＣＯ−Ｒ1O、ＣＯ−ＮＲ7−ＣＯ−ＯＲ1O、ＣＯ−ＮＲ7−ＣＯ−ＮＲ10Ｒ11、ＮＲ7Ｒ10、ＯＲ7、ＳＲ7、ＮＲ7−ＮＲ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、ＮＲ12−Ｃ（＝ＮＲ13）Ｒ7、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ8およびＲ9は独立してＨまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ7、Ｒ10およびＲ11は独立してＨまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ3〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；  またはＲ7またはＲ10が、Ｒ1〜Ｒ4基が前記のＲ7またはＲ10を含む際、同一の二重結合に結合しているＲ1〜Ｒ4の基と共に、置換されていない若しくは置換された脂肪族の５、６または７員環を形成する；  または、Ｒ7またはＲ10がＲ2の一部である場合、それはＲ15またはＲ16と共に置換されていない若しくは置換された脂肪族の６または７員環を形成できる；  または、Ｒ7またはＲ10は、ｎが０の際にＲ2の一部である場合、若しくはｎが１の際にＲ4の一部である場合、それは
【化５】
0005761999.tif 000006
基についてオルトの位置にある置換基Ａと共に、置換されていない若しくは置換された脂肪族の５、６または７員環を形成できる；
Ｒ12およびＲ13は共に、置換されていない若しくは置換された５、６または７員環を形成する；
Ｒ14は独立して、Ｈまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは独立して式（ＩＩＩ）または（ＩＶ）、好ましくは式（ＩＩＩ）の基である
【化６】
0005761999.tif 000007
Ｒ17およびＲ18は独立して、置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；  またはＲ17とＲ18、Ｒ17とＲ22、Ｒ17とＲ20および／またはＲ18とＲ19とが共に、置換されていない若しくは置換された５、６または７員環を形成する；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、Ｓ−ＣＯ−Ｒ25、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ25、Ｒ26およびＲ27は独立してＨまたは置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
ただし、Ａ若しくはＲ1〜Ｒ4の少なくとも１つ、またはＡおよびＲ1〜Ｒ4の少なくとも１つはＧを含み、ここでＧは−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である；
Ｒ28は直接結合、または置換されていない若しくは置換されたＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンであり、
好ましくは、Ｒ28は直接結合、または置換されていない若しくは置換されたＣ1〜Ｃ20−アルキレン、より好ましくは直接結合、または置換されていない若しくは置換されたＣ1〜Ｃ6−アルキレン、さらにより好ましくは直接結合、または置換されていない若しくは置換されたＣ1〜Ｃ3−アルキレン、最も好ましくはメチレンである；  且つ
Ｚ+は、Ｎ（Ｒ14）4+、Ｌｉ+、Ｎａ+またはＫ+であるか、または式（Ｉ）の化合物の一部であるＡ基の一部としてのアンモニウムカチオンである］。
【０００７】
例えば、Ａはピリジニウム*Ｙ-、キノリニウム*Ｙ-またはイソキノリニウム*Ｙ-、好ましくはピリジニウム*Ｙ-またはキノリニウム*Ｙ-、最も好ましくはピリジニウム*Ｙ-であり、そのそれぞれは置換されていないか、若しくは置換されている；
Ｙ-は無機または有機のアニオン、好ましくはＣｌ-、Ｂｒ-、Ｉ-、ＳＣＮ-、ＢＦ4-、ＰＦ6-、ＣｌＯ4-、ＳｂＦ6-、ＡｓＦ6-またはカルボキシレート、スルホネート、スルフェート、ホスフェート、ホスホネートからなる群から選択される有機アニオンである；
ｎは０または１、好ましくは０である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ8−アルキル、式（ＩＩ）
【化７】
0005761999.tif 000008
の基、または置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されている；  または、Ｒ1とＲ2、Ｒ1とＲ15、Ｒ1とＲ16、Ｒ2とＲ15、Ｒ2とＲ16、またはＲ3とＲ4とが共に、置換されていない若しくは置換された脂肪族の５、６または７員環を形成する；  または、
【化８】
0005761999.tif 000009
基についてオルトの位置にある置換基Ａと、ｎ＝０の場合はＲ2、またはｎ＝１の場合はＲ4とが共に、置換されていない若しくは置換された脂肪族の５、６または７員環を形成する；
ただし、Ｒ1〜Ｒ4の少なくとも１つはフッ素化されたＣ1〜Ｃ8−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である
【化９】
0005761999.tif 000010
【０００８】
Ｒ5はＮＲ8、Ｎ−ＯＲ8、Ｎ−ＮＲ8Ｒ9、ＯまたはＳである；
Ｒ6はＣＯ−ＳＲ7、ＣＯ−ＮＲ7−ＮＲ10Ｒ11、ＣＯ−ＮＲ7−ＯＲ10、ＣＯ−Ｏ−ＣＯ−Ｒ7、ＣＯ−ＮＲ7−ＣＯ−Ｒ10、ＣＯ−ＮＲ7−ＣＯ−ＯＲ10、ＣＯ−ＮＲ7−ＣＯ−ＮＲ10Ｒ11、ＮＲ7Ｒ10、ＯＲ7、ＳＲ7、ＮＲ7−ＮＲ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、ＮＲ12−Ｃ（＝ＮＲ13）Ｒ7、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ8およびＲ9は独立してＨまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ7、Ｒ10およびＲ11は独立してＨまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；  またはＲ7またはＲ10が、Ｒ1〜Ｒ4基が前記のＲ7またはＲ10を含む際、同一の二重結合に結合しているＲ1〜Ｒ4の基と共に、置換されていない若しくは置換された脂肪族の５、６または７員環を形成する；  または、Ｒ7またはＲ10がＲ2の一部である場合、それはＲ15またはＲ16と共に置換されていない若しくは置換された脂肪族の６または７員環を形成できる；  または、Ｒ7またはＲ10が、ｎが０の際にＲ2の一部である場合、若しくはｎが１の際にＲ4の一部である場合、それは
【化１０】
0005761999.tif 000011
基についてオルトの位置にある置換基Ａと共に、置換されていない若しくは置換された脂肪族の５、６または７員環を形成できる；
Ｒ12およびＲ13は共に、置換されていない若しくは置換された５、６または７員環を形成する；
Ｒ14は独立して、Ｈまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは式（ＩＩＩ）または（ＩＶ）、好ましくは式（ＩＩＩ）の基である
【化１１】
0005761999.tif 000012
【０００９】
Ｒ17およびＲ18は独立して、置換されていない若しくは置換されたＣ1〜Ｃ20−アルキル、Ｃ2〜Ｃ20−アルケニル、Ｃ2〜Ｃ20−アルキニル、Ｃ6〜Ｃ24−アリール、Ｃ4〜Ｃ24−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；  またはＲ17とＲ18、Ｒ17とＲ22、Ｒ17とＲ20および／またはＲ18とＲ19とが共に、置換されていない若しくは置換された５、６または７員環を形成する；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、Ｓ−ＣＯ−Ｒ25、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ25、Ｒ26およびＲ27は独立してＨまたは置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
ただし、Ａ若しくはＲ1〜Ｒ4の少なくとも１つ、またはＡおよびＲ1〜Ｒ4の少なくとも１つはＧを含み、ここでＧは−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である；
Ｒ28は直接結合、または置換されていない若しくは置換されたＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンであり、好ましくは、直接結合、または置換されていない若しくは置換されたＣ1〜Ｃ20−アルキレン、より好ましくは直接結合、または置換されていない若しくは置換されたＣ1〜Ｃ6−アルキレン、さらにより好ましくは直接結合、または置換されていない若しくは置換されたＣ1〜Ｃ3−アルキレン、最も好ましくはメチレンである；  且つ
Ｚ+は、Ｎ（Ｒ14）4+、Ｌｉ+、Ｎａ+またはＫ+であるか、または式（Ｉ）の化合物の一部であるＡ基の一部としてのアンモニウムカチオンである。
【００１０】
当然、Ｒ1〜Ｒ4の少なくとも１つはフッ素化されたＣ1〜Ｃ8−アルキルであるか、またはＲ2若しくはＲ4またはその両方が−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基であると理解されることを条件として、ｎが０のとき、Ｒ1またはＲ2がフッ素化されたＣ1〜Ｃ8−アルキルであるか、またはＲ2が−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である。
【００１１】
例えば、Ａは式（Ｖ）〜（ＩＸ）の基、好ましくは式（Ｖ）〜（ＶＩＩ）の基、最も好ましくは式（Ｖ）の基である
【化１２】
0005761999.tif 000013
【００１２】
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−  Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）、Ｏ−Ｐ（＝Ｏ）（ＯＨ）（Ｏ-）からなる群から選択され、
好ましくは、Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｐ（＝Ｏ）2Ｏ-、およびＣ6〜Ｃ20−アリール−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｐ（＝Ｏ）（Ｏ-）（Ｏ-Ｚ+）およびＰ（＝Ｏ）（ＯＨ）（Ｏ-）からなる群から選択される；
より好ましくは、Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｐ（＝Ｏ）2Ｏ-、およびＣ6〜Ｃ20−アリール−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-からなる群から選択される；  さらにより好ましくは、Ｙ-はＣｌ-、Ｂｒ-、Ｉ-、またはＣ6〜Ｃ20−アリール−Ｓ（＝Ｏ）2Ｏ-である有機アニオンであり、ここでアリールは１〜４個（例えば１個）のＣ1〜Ｃ20−アルキルによって置換されている、最も好ましくはＹ-はＢｒ-である；
Ｒ29はＧ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはフッ素、ピリジニウム*Ｙ-、キノリニウム*Ｙ-またはイソキノリニウム*Ｙ-によって置換されており、ここでピリジニウム、キノリニウムおよびイソキノリニウムは、置換されていないか、若しくはＧ、Ｃ1〜Ｃ20−アルキルまたはそれらの組み合わせによって置換されている；
Ｒ30、Ｒ31、Ｒ32、Ｒ33、Ｒ34およびＲ35は独立してＧ、Ｈ、ハロゲン、ピリジニウム*Ｙ-、キノリニウム*Ｙ-、イソキノリニウム*Ｙ-、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでピリジニウム、キノリニウムおよびイソキノリニウム、アルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらに１〜４個のＣ1〜Ｃ20−アルキルによって置換されてもよく、且つ、ここでピリジニウム、キノリニウムおよびイソキノリニウムはさらにＧ、Ｃ1〜Ｃ20−アルキルまたはそれらの組み合わせによって置換されてもよい；
または、Ｒ29〜Ｒ35の２つのビシナルの基は共に、トリメチレン、テトラメチレンまたはペンタメチレンを形成し、そのそれぞれは置換されていないか、若しくはＧ、ベンゾ、Ｒ14またはそれらの組み合わせによって置換されている。
【００１３】
ｎは０または１である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ8−アルキル、式（ＩＩ）の基、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
またはＲ1はＤである；
またはＲ1とＲ15、若しくはＲ1とＲ16とが共に、エチレン、トリメチレン、テトラメチレン、メチレン−Ｏ、Ｏ−メチレン、エチレン−Ｏ、Ｏ−エチレン、トリメチレン−Ｏ、Ｏ−トリメチレン、メチレン−ＮＲ14、ＮＲ14−メチレン、エチレン−ＮＲ14、ＮＲ14−エチレン、トリメチレン−ＮＲ14またはＮＲ14−トリメチレンを形成し、従って脂肪族の５、６または７員環を形成する；
またはＲ2とＲ15とが共に−Ｏ−、−Ｓ−または−ＮＲ14−を形成する；
または、Ｄが式（ＩＶ）の基である場合、Ｒ1とＲ18とが、Ｒ17およびＲ18が結合するＮ原子と共に、
【化１３】
0005761999.tif 000014
を形成でき、ここで、前記の基のそれぞれにおいて１つまたはそれより多くのＨ原子はＣ1〜Ｃ20−アルキル、Ｃ1〜Ｃ20−アルキリデン、フェニルまたはそれらの組み合わせによって置き換えられてもよく、前記の基のそれぞれにおいて２つのジェミナルのＨ原子はＣ1〜Ｃ20−アルキリデンによって置き換えられてもよく、および／または前記の基のそれぞれにおいて２つのビシナルのＨ原子はベンゾ、トリメチレンまたはテトラメチレンによって置き換えられてもよい；
ただし、Ｒ1〜Ｒ4の少なくとも１つはフッ素化されたＣ1〜Ｃ8−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5はＮＲ8、Ｎ−ＯＲ8、Ｎ−ＮＲ8Ｒ9、ＯまたはＳである；
Ｒ6はＮＲ7Ｒ10、ＯＲ7、ＳＲ7、ＮＲ7−Ｒ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ8およびＲ9は独立してＨ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてよい；
Ｒ7、Ｒ10およびＲ11は独立してＨ、Ｃ1〜Ｃ20−アルキル、Ｃ2〜Ｃ20−アルケニル、Ｃ2〜Ｃ20−アルキニル、Ｃ6〜Ｃ20−アリール、Ｃ3〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、フッ素化されたＯ−Ｃ1〜Ｃ20−アルキル、−ＣＮ、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてよい；
または、Ｒ2の一部であるＲ7若しくはＲ10は、Ｒ1と共に直接結合、メチレンまたはエチレンを形成し、従って脂肪族の５、６または７員環を形成する；
または、Ｒ4の一部であるＲ7若しくはＲ10は、Ｒ3と共に直接結合、メチレンまたはエチレンを形成し、従って脂肪族の５、６または７員環を形成する；
または、Ｒ7若しくはＲ10がＲ2の一部である場合、それはＲ15またはＲ16と共に直接結合またはメチレンを形成でき、従って脂肪族の６または７員環を形成する；
または、Ｒ7若しくはＲ10が、ｎが０の際にＲ2の一部であるか、若しくはｎが１の際にＲ4の一部である場合、それは
【化１４】
0005761999.tif 000015
基についてオルトの位置にある置換基Ａと共に、直接結合、メチレンまたはエチレンを形成でき、従って脂肪族の５、６または７員環を形成する；
Ｒ14、Ｒ14’は独立して、Ｈ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは独立して式（ＩＩＩ）または（ＩＶ）の基である
Ｒ17およびＲ18は独立してフルオレニル、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでフルオレニル、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つフルオレニル、アリールおよびヘテロアリールはさらに、マレイン酸無水物、マレイミジル、インデニル、Ｃ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換され、ここで、マレイン酸無水物およびマレイミジルは置換されていないか、若しくは、Ｃ1〜Ｃ20−アルキル、Ｃ6〜Ｃ20−アリール、フェニル−ＮＲ14Ｒ14’またはそれらの組み合わせによって置換される；
またはＲ17およびＲ18は、それらが結合しているＮと共に、ピペリジニル、ピペラジニル、モルフォリニル、イミダゾリジニルまたはピロリジニルを形成し、そのそれぞれは置換されていないか、若しくはＣ1〜Ｃ20−アルキル、Ｃ1〜Ｃ20−アルキリデン、ベンゾ、トリメチレン、テトラメチレンまたはそれらの組み合わせによって置換されており、それらは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換されている；
または、Ｒ17とＲ22、Ｒ17とＲ20、および／またはＲ18とＲ19とが、Ｒ17およびＲ18が結合しているＮ原子と共に、
【化１５】
0005761999.tif 000016
を形成し、ここで、前記の基のそれぞれにおいて、１つまたはそれより多くのＨ原子はＣ1〜Ｃ20−アルキル、Ｃ1〜Ｃ20−アルキリデン、フェニル、またはそれらの組み合わせによって置き換えられてもよく、前記の基のそれぞれにおいて、２つのジェミナルのＨ原子はＣ1〜Ｃ20−アルキリデンによって置き換えられてもよく、および／または前記の基のそれぞれにおいて、２つのビシナルのＨ原子はベンゾ、トリメチレンまたはテトラメチレンによって置き換えられてもよく、ここでベンゾは置換されていないか、もしくはメチル（フルオレン−９−イリデン）によって置換されてもよい；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ25、Ｒ26およびＲ27は独立してＨ、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはピリジニウム*Ｙ-、マレイン酸無水物、マレイミジル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよく、ここで、ピリジニウム、マレイン酸無水物、マレイミジルは置換されていないか、若しくはＣ1〜Ｃ20−アルキル、Ｃ2〜Ｃ20−アルケニル、Ｃ2〜Ｃ20−アルキニル、Ｃ6〜Ｃ20−アリール、Ｃ6〜Ｃ20−アリール−Ｏ−Ｒ14、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニル、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、またはそれらの組み合わせによって置換される；
ただし、Ｒ29〜Ｒ35の少なくとも１つ若しくはＲ1〜Ｒ4の少なくとも１つ、またはＲ29〜Ｒ35の少なくとも１つおよびＲ1〜Ｒ4の少なくとも１つはＧ基を含む；
ここでＧは、−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である、
Ｒ28は直接結合、またはＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンであり、ここで前記の基のそれぞれは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリーレンおよびヘテロアリーレンはさらに１〜４個のＣ1〜Ｃ20−アルキルによって置換されてよい；
Ｚ+はＮ（Ｒ14）4+、Ｌｉ+、Ｎａ+、またはＫ+であるか、または式（Ｉ）の化合物の一部である基Ａの一部としてのカチオン基
【化１６】
0005761999.tif 000017
である；
または、式（Ｉ）の化合物は二量体であり、且つＲ6、Ｒ7、Ｒ10、Ｒ29〜Ｒ35の１つはＲ36であるか、またはＲ1は
【化１７】
0005761999.tif 000018
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ1’’、Ｒ2’’、Ｒ3’’、Ｒ4’’はＲ36である；
Ｒ18’はＲ37である；
Ｒ20’およびＲ21’はＲ37、Ｏ−Ｒ37−Ｏ、Ｓ−Ｒ37−Ｓ、ＮＲ14−Ｒ37−ＮＲ14’、ＣＯ−Ｒ37−ＣＯ、ＣＯ−Ｏ−Ｒ37−Ｏ−ＣＯ、ＣＯ−ＮＲ14−Ｒ37−ＮＲ14’−ＣＯ、ＣＯ−Ｓ−Ｒ37−Ｓ−ＣＯ、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アルケニレン、アルキニレン、アリーレン、ヘテロアリーレン、アラルキレン、アラルケニレン、アラルキニレン、シクロアルキレン、アルキレン−アリーレン−アルキレン、シクロアルケニレン、およびシクロアルキニレンはさらに、Ｇによって置換されてもよい；
Ｒ37はＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ20−ヘテロアリーレン、Ｃ7〜Ｃ11−アラルキレン、Ｃ8〜Ｃ11−アラルケニレン、Ｃ8〜Ｃ20−アラルキニレン、Ｃ4〜Ｃ20−シクロアルキレン、Ｃ1〜Ｃ8−アルキレン−Ｃ6〜Ｃ20−アリーレン−Ｃ1〜Ｃ8−アルキレン
【化１８】
0005761999.tif 000019
、Ｃ5〜Ｃ20−シクロアルケニレンまたはＣ6〜Ｃ20−シクロアルキニレンであり、ここで、アルキレンおよびシクロアルキレンは中断されていないか、若しくはＯ、Ｓ、ＮＲ14またはそれらの組み合わせによって中断されており、且つ、ここでアルキレン、アルケニレン、アルキニレン、アリーレン、ヘテロアリーレン、アラルキレンアラルケニレン、アラルキニレン、シクロアルキレン、アルキレン−アリーレン−アルキレン、シクロアルケニレンおよびシクロアルキニレンは置換されていないか、若しくはフッ素によって置換されており、且つ、ここでアリーレン、ヘテロアリーレンおよびアリールはさらにＣ1〜Ｃ20−アルキル、フッ素化されたＣ1〜Ｃ20−アルキルまたはそれらの組み合わせによって置換されてもよく、好ましくはＲ37はＣ1〜Ｃ20−アルキレンである；
且つ、残りの置換基は上で定義された通りである。
【００１４】
例えば、Ａは式（Ｖ）〜（ＩＸ）の基、好ましくは式（Ｖ）〜（ＶＩＩ）の基、最も好ましくは式（Ｖ）の基である
【化１９】
0005761999.tif 000020
【００１５】
ＹはＣｌ-、Ｂｒ-、Ｉ-、ＳＣＮ-、ＢＦ4-、ＰＦ6-、ＣｌＯ4-、ＳｂＦ6-、ＡｓＦ6-、またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）、Ｏ−Ｐ（＝Ｏ）（ＯＨ）（Ｏ-）からなる群から選択される；  好ましくは、Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-、またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｐ（＝Ｏ）2Ｏ-、およびＣ6〜Ｃ20−アリール−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｐ（＝Ｏ）（Ｏ-）（Ｏ-Ｚ+）およびＰ（＝Ｏ）（ＯＨ）（Ｏ-）からなる群から選択される；より好ましくは、Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-、またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｐ（＝Ｏ）2Ｏ-、およびＣ6〜Ｃ20−アリール−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-からなる群から選択される；  さらにより好ましくは、Ｙ-はＣｌ-、Ｂｒ-、Ｉ-、最も好ましくはＹ-はＢｒ-である；
Ｒ29はＧ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはフッ素、ピリジニウム*Ｙ-、キノリニウム*Ｙ-またはイソキノリニウム*Ｙ-によって置換されており、ここでピリジニウム、キノリニウムおよびイソキノリニウムは、置換されていないか、若しくはＧ、Ｃ1〜Ｃ20−アルキルまたはそれらの組み合わせによって置換されている；
Ｒ30、Ｒ31、Ｒ32、Ｒ33、Ｒ34およびＲ35は独立してＧ、Ｈ、ハロゲン、ピリジニウム*Ｙ-、キノリニウム*Ｙ-またはイソキノリニウム*Ｙ-、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでピリジニウム、キノリニウムおよびイソキノリニウム、アルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらに１〜４個のＣ1〜Ｃ20−アルキルによって置換されてもよく、且つ、ここでピリジニウム、キノリニウムおよびイソキノリニウムはさらにＧ、Ｃ1〜Ｃ20−アルキルまたはそれらの組み合わせによって置換されてもよい；
または、Ｒ29〜Ｒ35の２つのビシナルの基は共に、トリメチレン、テトラメチレンまたはペンタメチレンを形成し、そのそれぞれは置換されていないか、若しくはＧ、ベンゾ、Ｒ14またはそれらの組み合わせによって置換されている。
【００１６】
ｎは０または１である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ8−アルキル、式（ＩＩ）の基、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
またはＲ1とＲ15、若しくはＲ1とＲ16とが共に、エチレン、トリメチレン、テトラメチレン、メチレン−Ｏ、Ｏ−メチレン、エチレン−Ｏ、Ｏ−エチレン、トリメチレン−Ｏ、Ｏ−トリメチレン、メチレン−ＮＲ14、ＮＲ14−メチレン、エチレン−ＮＲ14、ＮＲ14−エチレン、トリメチレン−ＮＲ14またはＮＲ14−トリメチレンを形成し、従って脂肪族の５、６または７員環を形成する；
ただし、Ｒ1〜Ｒ4の少なくとも１つはフッ素化されたＣ1〜Ｃ8−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5はＮＲ8、Ｎ−ＯＲ8、Ｎ−ＮＲ8Ｒ9、ＯまたはＳである；
Ｒ6はＮＲ7Ｒ10、ＯＲ7、ＳＲ7、ＮＲ7−Ｒ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ8およびＲ9は独立してＨ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ7、Ｒ10およびＲ11は独立してＨ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
または、Ｒ2の一部であるＲ7若しくはＲ10は、Ｒ1と共に直接結合、メチレンまたはエチレンを形成し、従って脂肪族の５、６または７員環を形成する；
または、Ｒ4の一部であるＲ7若しくはＲ10は、Ｒ3と共に直接結合、メチレンまたはエチレンを形成し、従って脂肪族の５、６または７員環を形成する；
または、Ｒ7若しくはＲ10がＲ2の一部である場合、それはＲ15またはＲ16と共に直接結合またはメチレンを形成でき、従って脂肪族の６または７員環を形成する
または、Ｒ7若しくはＲ10が、ｎが０の際にＲ2の一部であるか、若しくはｎが１の際にＲ4の一部である場合、それは
【化２０】
0005761999.tif 000021
基についてオルトの位置にある置換基Ａと共に、直接結合、メチレンまたはエチレンを形成でき、従って脂肪族の５、６または７員環を形成する；
Ｒ14、Ｒ14’は独立して、Ｈ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは式（ＩＩＩ）または（ＩＶ）の基である
Ｒ17およびＲ18は独立してフルオレニル、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでフルオレニル、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つフルオレニル、アリールおよびヘテロアリールはさらに、マレイン酸無水物、マレイミジル、インデニル、Ｃ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてよく、ここで、マレイン酸無水物およびマレイミジルは置換されていないか、若しくは、Ｃ1〜Ｃ20−アルキル、Ｃ6〜Ｃ20−アリール、フェニル−ＮＲ14Ｒ14’またはそれらの組み合わせによって置換される；
またはＲ17およびＲ18は、それらが結合しているＮと共に、ピペリジニル、ピペラジニル、モルフォリニル、イミダゾリジニルまたはピロリジニルを形成し、そのそれぞれは置換されていないか、若しくはＣ1〜Ｃ20−アルキル、Ｃ1〜Ｃ20−アルキリデン、ベンゾ、トリメチレン、テトラメチレンまたはそれらの組み合わせによって置換されており、それらは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換されている；
または、Ｒ17とＲ22、Ｒ17とＲ20、および／またはＲ18とＲ19とが、Ｒ17およびＲ18が結合しているＮ原子と共に、
【化２１】
0005761999.tif 000022
を形成し、ここで、前記の基のそれぞれにおいて、１つまたはそれより多くのＨ原子はＣ1〜Ｃ20−アルキル、Ｃ1〜Ｃ20−アルキリデン、フェニル、またはそれらの組み合わせによって置き換えられてよく、前記の基のそれぞれにおいて、２つのジェミナルのＨ原子はＣ1〜Ｃ20−アルキリデンによって置き換えられてよく、および／または前記の基のそれぞれにおいて、２つのビシナルのＨ原子はベンゾ、トリメチレンまたはテトラメチレンによって置き換えられてよい；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ25、Ｒ26およびＲ27は独立してＨ、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはピリジニウム*Ｙ-、マレイン酸無水物、マレイミジル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよく、ここで、ピリジニウム、マレイン酸無水物、マレイミジルは置換されていないか、若しくはＣ1〜Ｃ20−アルキル、Ｃ2〜Ｃ20−アルケニル、Ｃ2〜Ｃ20−アルキニル、Ｃ6〜Ｃ20−アリール、Ｃ6〜Ｃ20−アリール−Ｏ−Ｒ14、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニル、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、またはそれらの組み合わせによって置換される；
ただし、Ｒ29〜Ｒ35の少なくとも１つ若しくはＲ1〜Ｒ4の少なくとも１つ、またはＲ29〜Ｒ35の少なくとも１つおよびＲ1〜Ｒ4の少なくとも１つはＧ基を含む；
ここで、Ｇは−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）であり、好ましくは、Ｇは−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である；  より好ましくは、Ｇは−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、または−Ｒ28−Ｐ（＝Ｏ）（ＯＨ）（Ｏ-Ｚ+）である；  さらにより好ましくは、Ｇは−Ｒ28−ＣＯＯＨ、−Ｒ28−ＣＯＯ-Ｚ+であり、最も好ましくは、Ｇは−Ｒ28−ＣＯＯＨである；
Ｒ28は直接結合、またはＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンであり、ここで前記の基のそれぞれは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリーレンおよびヘテロアリーレンはさらに１〜４個のＣ1〜Ｃ20−アルキルによって置換されてもよい；
Ｚ+はＮ（Ｒ14）4+、Ｌｉ+、Ｎａ+、またはＫ+であるか、または式（Ｉ）の化合物の一部である基Ａの一部としてのカチオン基
【化２２】
0005761999.tif 000023
である；
好ましくは、Ｚ+はＮ（Ｒ14）4+である；  最も好ましくはＺ+はＮ（Ｃ1〜Ｃ10−アルキル）4+である；
または、式（Ｉ）の化合物は二量体であり、且つＲ6、Ｒ7、Ｒ10、Ｒ29〜Ｒ35の１つはＲ36であるか、またはＲ1が
【化２３】
0005761999.tif 000024
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ1’’、Ｒ2’’、Ｒ3’’、Ｒ4’’はＲ36である；
Ｒ18’はＲ37である；
Ｒ20’およびＲ21’はＲ37、Ｏ−Ｒ37−Ｏ、Ｓ−Ｒ37−Ｓ、ＮＲ14−Ｒ37−ＮＲ14’、ＣＯ−Ｒ37−ＣＯ、ＣＯ−Ｏ−Ｒ37−Ｏ−ＣＯ、ＣＯ−ＮＲ14−Ｒ37−ＮＲ14’−ＣＯ、ＣＯ−Ｓ−Ｒ37−Ｓ−ＣＯ、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アルケニレン、アルキニレン、アリーレン、ヘテロアリーレン、アラルキレン、アラルケニレン、アラルキニレン、シクロアルキレン、アルキレン−アリーレン−アルキレン、シクロアルケニレン、およびシクロアルキニレンはさらに、Ｇによって置換されてもよい；
Ｒ37はＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ20−ヘテロアリーレン、Ｃ7〜Ｃ20−アラルキレン、Ｃ8〜Ｃ20−アラルケニレン、Ｃ8〜Ｃ20−アラルキニレン、Ｃ4〜Ｃ20−シクロアルキレン、Ｃ1〜Ｃ8−アルキレン−Ｃ6〜Ｃ20−アリーレン−Ｃ1〜Ｃ8−アルキレン
【化２４】
0005761999.tif 000025
、Ｃ5〜Ｃ20−シクロアルケニレンまたはＣ6〜Ｃ20−シクロアルキニレンであり、ここで、アルキレンおよびシクロアルキレンは中断されていないか、若しくはＯ、Ｓ、ＮＲ14またはそれらの組み合わせによって中断されており、且つ、ここでアルキレン、アルケニレン、アルキニレン、アリーレン、ヘテロアリーレン、アラルキレン、アラルケニレン、アラルキニレン、シクロアルキレン、アルキレン−アリーレン−アルキレン、シクロアルケニレンおよびシクロアルキニレンは置換されていないか、若しくはフッ素によって置換されており、且つ、ここでアリーレン、ヘテロアリーレンおよびアリールはさらにＣ1〜Ｃ20−アルキル、フッ素化されたＣ1〜Ｃ20−アルキルまたはそれらの組み合わせによって置換されてもよく、好ましくはＲ37はＣ1〜Ｃ20−アルキレンである；
且つ、残りの置換基は上で定義された通りである。
【００１７】
当然、Ｒ29〜Ｒ35の少なくとも１つ若しくはＲ1〜Ｒ4の少なくとも１つ、またはＲ29〜Ｒ35の少なくとも１つおよびＲ1〜Ｒ4の少なくとも１つはＧを含むと理解されることを条件として、式（Ｉ）の化合物中に存在するＲ29〜Ｒ35およびＲ1〜Ｒ4の基の１つはＧ基を含む。Ｒ1’〜Ｒ4’はＲ1〜Ｒ4について定義された通りであり、Ｒ1〜Ｒ4についての条件を含まないとして理解されるべきである。
【００１８】
例えば、式（Ｉ）の化合物は二量体であり、且つＲ6、Ｒ7、Ｒ10、Ｒ29〜Ｒ35の１つはＲ36であると理解されるべきであり、該二量体は上述のＲ36によって接続された式（Ｉ）の２つの（例えば同一の）成分を含有する。
【００１９】
例えば、Ａは式（Ｖ’）〜（ＶＩＩ’）の基、好ましくは式（Ｖ）の基である；
【化２５】
0005761999.tif 000026
【００２０】
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-、またはＣ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）およびＯ−Ｐ（＝Ｏ）（ＯＨ）（Ｏ-）からなる群から選択される；
Ｒ29はＧまたはＣ1〜Ｃ8−アルキルであり、ここでアルキルは置換されていないか、またはピリジニウム*Ｙ-若しくはキノリニウム*Ｙ-によって置換され、ここでピリジニウムおよびキノリニウムはＧによって置換される；
Ｒ30、Ｒ31、Ｒ32、Ｒ33、Ｒ34およびＲ35は独立してＨ、ピリジニウム*Ｙ-またはキノリニウム*Ｙ-であり、ここでピリジニウムおよびキノリニウムはＧによって置換される；
ｎは０または１である；
Ｒ1、Ｒ2、Ｒ3およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ8−アルキル、式（ＩＩ）の基、Ｃ1〜Ｃ8−アルキル、またはＣ6−アリールである；
またはＲ1はＤである；
またはＲ1とＲ15とが共に、エチレン、トリメチレン、メチレン−Ｏ、Ｏ−メチレン、エチレン−Ｏ、Ｏ−エチレン、メチレン−ＮＲ14、ＮＲ14−メチレン、エチレン−ＮＲ14またはＮＲ14−エチレンを形成し、従って脂肪族の５または６員環を形成する；
またはＲ2とＲ15とが共に−Ｏ−、−Ｓ−または−ＮＲ14−、好ましくは−Ｏ−を形成する；
または、Ｄが式（ＩＶ）の基である場合、Ｒ1およびＲ18は、Ｒ17およびＲ18が結合しているＮ原子と共に、
【化２６】
0005761999.tif 000027
を形成でき、前記の基のそれぞれにおいて、２つのビシナルのＨ原子をベンゾによって置き換えることができ、好ましくは
【化２７】
0005761999.tif 000028
を形成する；
ただし、Ｒ1〜Ｒ4の少なくとも１つはフッ素化されたＣ1〜Ｃ4−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5はＯである；
Ｒ6はＮＲ7Ｒ10、ＯＲ7、ＳＲ7、ＮＲ7−ＮＲ10Ｒ11、ＮＲ7−ＯＲ10である；
Ｒ7、Ｒ10およびＲ11は独立してＨ、Ｃ1〜Ｃ8−アルキル、Ｃ6〜Ｃ20−アリール、Ｃ3〜Ｃ16−ヘテロアリール、またはＣ7〜Ｃ10−アラルキルであり、且つ、アルキル、アリール、ヘテロアリールおよびアラルキルは置換されていないか、若しくはハロゲン、Ｓ−Ｒ14、Ｏ−Ｒ14、ＣＯ−Ｒ14、ＣＯ−ＯＲ14、Ｏ−ＣＯ−Ｒ14、ＮＲ14Ｒ14’、ＣＯＮＲ14Ｒ14’またはＮＲ14−ＣＯ−Ｒ14’によって置換され、且つ、アリールおよびヘテロアリールはさらにＣ1〜Ｃ10−アルキルまたはフッ素化されたＣ1〜Ｃ8−アルキル、フッ素化されたＯ−Ｃ1〜Ｃ8−アルキル、−ＣＮ、またはそれらの組み合わせによって置換されてよい；
または、Ｒ2の一部であるＲ7は、Ｒ1と共に直接結合またはメチレンを形成し、従って脂肪族の５または６員環を形成する；
または、Ｒ7がＲ2の一部である場合、それはＲ15と共に直接結合を形成でき、従って脂肪族の６員環を形成する；
または、Ｒ7またはＲ10が、ｎが０の際にＲ2の一部である場合、それは
【化２８】
0005761999.tif 000029
基についてオルトの位置にある置換基Ａと共に、直接結合またはメチレンを形成でき、従って脂肪族の５または６員環を形成する；
Ｒ14、Ｒ14’は独立してＨ、Ｃ1〜Ｃ14−アルキル、Ｃ6−アリールまたはＣ7〜Ｃ10−アラルキルである；
Ｄは独立して式（ＩＩＩ）または（ＩＶ）の基である；
Ｒ17およびＲ18は独立してＣ1〜Ｃ8−アルキル、Ｃ2〜Ｃ8−アルケニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ10−アラルキニルまたはＣ5〜Ｃ12−シクロアルキルであり、ここでアルキル、アルケニル、アリール、ヘテロアリール、アラルキル、アラルケニル、アラルキニルおよびシクロアルキルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、アリールおよびヘテロアリールはさらにＣ1〜Ｃ8−アルキル、Ｃ2〜Ｃ8−アルケニルまたはＣ8〜Ｃ20−アラルケニルによって置換されてもよい；
または、Ｒ17およびＲ20は、Ｒ17およびＲ18が結合しているＮ原子と共に、
【化２９】
0005761999.tif 000030
を形成し、ここで、前記の基のそれぞれにおいて１つまたはそれより多くのＨ原子はＣ1〜Ｃ20−アルキル、Ｃ6〜Ｃ20−アリールまたはそれらの組み合わせによって置き換えられてよく、前記の基のそれぞれにおいて２つのジェミナルのＨ原子はＣ1〜Ｃ20−アルキリデンによって置き換えられてよく、および／または前記の基のそれぞれにおいて２つのビシナルのＨ原子はベンゾ、トリメチレンまたはテトラメチレンによって置き換えられてよく、ここで、ベンゾは置換されていないか、若しくはメチル（フルオレン−９−イリデン）によって置換される；
Ｒ15はＨ、ＮＲ25Ｒ26、ＯＲ25、ＳＲ25、Ｏ−ＣＯ−Ｒ25またはＮＲ25−ＣＯ−Ｒ26である；
Ｒ19、Ｒ20およびＲ21はＨである；
Ｒ25およびＲ26は独立してＨ、Ｃ1〜Ｃ14−アルキル、Ｃ6−アリール、またはＣ7〜Ｃ10−アラルキルであり、ここでアルキル、アリールおよびアラルキルは、置換されていないか、若しくはピリジニウム*Ｙ-、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、ピリジニウムおよびアリールはさらにＣ1〜Ｃ8−アルキルによって置換されてよい；
ただし、Ｒ29〜Ｒ35の少なくとも１つはＧ基を含む；
ここでＧは、−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、または−Ｒ28−Ｏ−Ｐ（＝Ｏ）（ＯＨ）（Ｏ-Ｚ+）である、
Ｒ28はＣ1〜Ｃ8−アルキレンであり、それは置換されていないか、若しくはＣＯ−ＯＨによって置換されている；
Ｚ+は、Ｎ（Ｒ14）4+、Ｌｉ+、Ｎａ+またはＫ+であるか、または式（Ｉ）の化合物の一部であるＡ基の一部としてのカチオン基
【化３０】
0005761999.tif 000031
である；
または、式（Ｉ）の化合物は二量体であり、且つＲ6、Ｒ7、Ｒ10、Ｒ29の１つはＲ36であるか、またはＲ18は
【化３１】
0005761999.tif 000032
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ18’はＲ37である；
Ｒ20’およびＲ21’は、Ｒ37、Ｏ−Ｒ37−Ｏ、Ｓ−Ｒ37−Ｓ、ＮＲ14−Ｒ37−ＮＲ14’、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アリーレンおよびアルキレン−アリーレン−アルキレンはさらにＧによって置換されてよい；
Ｒ37はＣ1〜Ｃ20−アルキレン、Ｃ6〜Ｃ10−アリーレンまたはＣ1−アルキレン−Ｃ6−アリーレン−Ｃ1−アルキレンであり、ここでアルキレンは中断されていないか、若しくはＯ、Ｓ、ＮＲ14またはそれらの組み合わせによって中断されている（例えばアルキレンは中断されていない）、且つ、ここでアルキレン、アリーレンおよびアルキレン−アリーレン−アルキレンは置換されていないか、若しくはフッ素によって置換されており、且つ、ここでアリーレンはさらにＣ1〜Ｃ8−アルキル、フッ素化されたＣ1〜Ｃ8−アルキル、またはそれらの組み合わせによって置換されてよい；  且つ、残りの置換基は上に定義された通りである。
【００２１】
例えば、Ａは式（Ｖ’）〜（ＶＩＩ’）の基、好ましくは式（Ｖ’）の基である；
【化３２】
0005761999.tif 000033
【００２２】
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-、またはＣ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）およびＯ−Ｐ（＝Ｏ）（ＯＨ）（Ｏ-）からなる群から選択される；
Ｒ29はＧまたはＣ1〜Ｃ8−アルキルであり、ここでアルキルは置換されていないか、またはピリジニウム*Ｙ-若しくはキノリニウム*Ｙ-によって置換され、ここでピリジニウムおよびキノリニウムはＧによって置換される；
Ｒ30、Ｒ31、Ｒ32、Ｒ33、Ｒ34およびＲ35は独立してＨ、ピリジニウム*Ｙ-またはキノリニウム*Ｙ-であり、ここでピリジニウムおよびキノリニウムはＧによって置換される；
ｎは０または１である；
Ｒ1、Ｒ2、Ｒ3およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ4−アルキル、式（ＩＩ）の基、Ｃ1〜Ｃ8−アルキル、またはＣ6−アリールである；
またはＲ1とＲ15とが共に、エチレン、トリメチレン、メチレン−Ｏ、Ｏ−メチレン、エチレン−Ｏ、Ｏ−エチレン、メチレン−ＮＲ14、ＮＲ14−メチレン、エチレン−ＮＲ14またはＮＲ14−エチレンを形成し、従って脂肪族の５または６員環を形成する；
ただし、Ｒ1〜Ｒ4の少なくとも１つはフッ素化されたＣ1〜Ｃ4−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5はＯである；
Ｒ6はＮＲ7Ｒ10、ＯＲ7、ＳＲ7、ＮＲ7−ＮＲ10Ｒ11、ＮＲ7−ＯＲ10である；
Ｒ7、Ｒ10およびＲ11は独立してＨ、Ｃ1〜Ｃ8−アルキル、Ｃ6−アリール、またはＣ7〜Ｃ10−アラルキルであり、且つ、ここでアルキル、アリールおよびアラルキルは、置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’またはＮＲ14−ＣＯ−Ｒ14’によって置換され、且つ、アリールはさらにＣ1〜Ｃ10−アルキルまたはフッ素化されたＣ1〜Ｃ8−アルキルまたはそれらの組み合わせによって置換されてよい；
または、Ｒ2の一部であるＲ7は、Ｒ1と共に直接結合またはメチレンを形成し、従って脂肪族の５または６員環を形成する；
または、Ｒ7がＲ2の一部である場合、それはＲ15と共に直接結合を形成でき、従って脂肪族の６員環を形成する；
または、Ｒ7またはＲ10が、ｎが０の際にＲ2の一部である場合、それは
【化３３】
0005761999.tif 000034
基についてオルトの位置にある置換基Ａと共に、直接結合またはメチレンを形成でき、従って脂肪族の５または６員環を形成する；
Ｒ14、Ｒ14’は独立してＨ、Ｃ1〜Ｃ8−アルキル、Ｃ6−アリールまたはＣ7〜Ｃ10−アラルキルである；
Ｄは式（ＩＩＩ）の基である；
Ｒ17およびＲ18は独立してＣ1〜Ｃ8−アルキル、Ｃ2〜Ｃ8−アルケニル、Ｃ6〜Ｃ20−アリール、Ｃ4〜Ｃ16−ヘテロアリール、Ｃ7〜Ｃ20−アラルキル、Ｃ8〜Ｃ20−アラルケニル、Ｃ8〜Ｃ20−アラルキニルまたはＣ5〜Ｃ12−シクロアルキルであり、ここでアルキル、アルケニル、アリール、ヘテロアリール、アラルキル、アラルケニル、アラルキニルおよびシクロアルキルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、アリールおよびヘテロアリールはさらにＣ1〜Ｃ8−アルキル、Ｃ2〜Ｃ8−アルケニルまたはＣ8〜Ｃ20−アラルケニルによって置換されてもよい；
または、Ｒ17およびＲ20は、Ｒ17およびＲ18が結合しているＮ原子と共に、
【化３４】
0005761999.tif 000035
を形成し、ここで、前記の基のそれぞれにおいて１つまたはそれより多くのＨ原子はＣ1〜Ｃ20−アルキル、Ｃ6〜Ｃ20−アリールまたはそれらの組み合わせによって置き換えられてよく、前記の基のそれぞれにおいて２つのジェミナルのＨ原子はＣ1〜Ｃ20−アルキリデンによって置き換えられてよく、および／または前記の基のそれぞれにおいて２つのビシナルのＨ原子はトリメチレンまたはテトラメチレンによって置き換えられてよい；
Ｒ15はＨ、ＮＲ25Ｒ26、ＯＲ25、ＳＲ25、Ｏ−ＣＯ−Ｒ25またはＮＲ25−ＣＯ−Ｒ26である；
Ｒ19、Ｒ20およびＲ21はＨである；
Ｒ25およびＲ26は独立してＨ、Ｃ1〜Ｃ14−アルキル、Ｃ6−アリール、またはＣ7〜Ｃ10−アラルキルであり、ここでアルキル、アリールおよびアラルキルは、置換されていないか、若しくはピリジニウム*Ｙ-、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、ピリジニウムおよびアリールはさらにＣ1〜Ｃ8−アルキルによって置換されてよい；
ただし、Ｒ29〜Ｒ35の少なくとも１つはＧ基を含む；
ここでＧは、−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、または−Ｒ28−Ｏ−Ｐ（＝Ｏ）（ＯＨ）（Ｏ-Ｚ+）である、
Ｒ28はＣ1〜Ｃ8−アルキレンである；
Ｚ+は、Ｎ（Ｒ14）4+、Ｌｉ+、Ｎａ+またはＫ+であるか、または式（Ｉ）の化合物の一部であるＡ基の一部としてのカチオン基
【化３５】
0005761999.tif 000036
である；
または、式（Ｉ）の化合物は二量体であり、且つＲ6、Ｒ7、Ｒ10、Ｒ29の１つはＲ36であるか、またはＲ18は
【化３６】
0005761999.tif 000037
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ18’はＲ37である；
Ｒ20’およびＲ21’は、Ｒ37、Ｏ−Ｒ37−Ｏ、Ｓ−Ｒ37−Ｓ、ＮＲ14−Ｒ37−ＮＲ14’、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アリーレンおよびアルキレン−アリーレン−アルキレンはさらにＧによって置換されてよい；
Ｒ37はＣ1〜Ｃ20−アルキレン、Ｃ6〜Ｃ10−アリーレンまたはＣ1−アルキレン−Ｃ6−アリーレン−Ｃ1−アルキレンであり、ここでアルキレンは中断されていないか、若しくはＯ、Ｓ、ＮＲ14またはそれらの組み合わせによって中断されている（例えばアルキレンは中断されていない）、且つ、ここでアルキレン、アリーレンおよびアルキレン−アリーレン−アルキレンは置換されていないか、若しくはフッ素によって置換されており、且つ、ここでアリーレンはさらにＣ1〜Ｃ8−アルキル、フッ素化されたＣ1〜Ｃ8−アルキル、またはそれらの組み合わせによって置換されてよい；
且つ、残りの置換基は上に定義された通りである。
【００２３】
例えば、Ａは式（Ｖ’）の基である；
Ｙ-はＣｌ-、Ｂｒ-、Ｉ-またはＣ6−アリール−Ｓ（Ｏ）2Ｏ-であり、ここでアリールは１つのＣ1〜Ｃ14−アルキルによって置換される、
Ｒ29はＧである；
Ｒ30、Ｒ31、Ｒ32およびＲ33はＨである；
ｎは０または１である；
Ｒ1はＨである；
ｎが１である場合、Ｒ1は追加的にＤであってよい；
ｎが０である場合、Ｒ2は式（ＩＩ）の基である；
ｎが１である場合、Ｒ2がＨであるか、またはＲ2とＲ15とが共に−Ｏ−を形成し、好ましくはＲ2はＨである；
Ｒ3はＨである；
Ｒ4は式（ＩＩ）の基である；
ただし、Ｒ2またはＲ4のいずれかは式（ＩＩ）の基である；
Ｒ5はＯである；
Ｒ6はＮＲ7Ｒ10、ＮＨＲ7、ＯＲ7またはＮ（Ｃ1〜Ｃ8−アルキル）−Ｏ（Ｃ1〜Ｃ8−アルキル）である；
Ｒ7およびＲ10は独立してＣ1〜Ｃ14−アルキル、フッ素化されたＣ1〜Ｃ14−アルキル、ベンジル、Ｃ3〜Ｃ14−ヘテロアリールまたはＣ6〜Ｃ20−アリールであり、ここでアルキルはＮ−（Ｃ1〜Ｃ8−アルキル）2によって置換されてよく、ヘテロアリールはＣＯ−Ｏ−Ｃ1〜Ｃ8−アルキルまたはＣ1〜Ｃ8−アルキルによって置換されてよく、ベンジルおよびアリールはフッ素、Ｃ1〜Ｃ8−アルキル、フッ素化されたＣ1〜Ｃ4−アルキル、Ｏ−Ｃ1〜Ｃ8−アルキルまたはＮ−（Ｃ1〜Ｃ8−アルキル）2によって置換されてよく、またはアリールは塩素、ＣＯ−Ｃ1〜Ｃ8−アルキル、−ＣＮ、フッ素化されたＣ1〜Ｃ4−アルキルまたはフッ素化されたＯ−Ｃ1〜Ｃ4−アルキルによって置換されてよい；
Ｄは式（ＩＩＩ）の基である；
Ｒ17はＣ1〜Ｃ8−アルキルである；
または、Ｒ17およびＲ20は、Ｒ17およびＲ18が結合しているＮ原子と共に、
【化３７】
0005761999.tif 000038
を形成する；
Ｒ18はＣ1〜Ｃ8−アルキル、Ｃ8〜Ｃ20−アラルケニル、Ｃ6〜Ｃ24−ヘテロアリールまたはＣ6〜Ｃ20−アリールであり、ここでアリールは、フッ素、Ｃ1〜Ｃ8−アルキル、Ｓ−Ｃ1〜Ｃ8−アルキル、Ｏ−Ｃ1〜Ｃ14−アルキル、ＣＯ−Ｏ−Ｃ1〜Ｃ8−アルキル、Ｏ−フェニル、Ｎ−（フェニル）2またはＣ8〜Ｃ20−アラルケニルによって置換されてよく、且つ、ここでヘテロアリールはＣ1〜Ｃ8−アルキル、Ｏ−Ｃ1〜Ｃ8−アルキルまたはＣ8〜Ｃ20−アラルケニルによって置換されてよい；
Ｒ15はＨ、ＯＲ25またはＯ−ＣＯ−Ｒ25である；
Ｒ19、Ｒ20およびＲ21はＨである；
Ｒ25はＣ1〜Ｃ14−アルキルまたはＣ7〜Ｃ10−アラルキルであり、ここでアルキルはピリジニウム*Ｙ-によって置換されてよく、且つ、ピリジニウムはＣ1〜Ｃ8−アルキルによって置換される；
ただし、Ｒ29はＧ基を含む；
Ｇは−Ｒ28−ＣＯＯＨである；
Ｒ28はＣ1〜Ｃ3−アルキレンであり、それは置換されていないか、若しくはＣＯ−ＯＨによって置換されており、好ましくはＲ28はＣ1−アルキレンである；
または、式（Ｉ）の化合物は二量体であり、ｎは０であり、且つＲ7はＣ6アリーレンであるか、またはＲ21は
【化３８】
0005761999.tif 000039
Ｒ1’はＨである；
Ｒ2’はＨまたは式（ＩＩ）の基である；
Ｒ21’はＯ−Ｃ1〜Ｃ8−アルキレン−Ｏである；
且つ、残りの置換基は上で定義された通りである。
【００２４】
例えば、Ａは式（Ｖ’）の基である；
Ｙ-はＣｌ-、Ｂｒ-、Ｉ-である、
Ｒ29はＧである；
Ｒ30、Ｒ31、Ｒ32およびＲ33はＨである；
ｎは０または１である；
Ｒ1はＨである；
ｎが０である場合、Ｒ2は式（ＩＩ）の基である；
ｎが１である場合、Ｒ2はＨである；
Ｒ3はＨである；
Ｒ4は式（ＩＩ）の基である；
ただし、Ｒ2またはＲ4のいずれかは式（ＩＩ）の基である；
Ｒ5はＯである；
Ｒ6はＮＲ7Ｒ10、ＮＨＲ7、ＯＲ7またはＮ（Ｃ1〜Ｃ8−アルキル）−Ｏ（Ｃ1〜Ｃ8−アルキル）である；
Ｒ7およびＲ10は、独立してＣ1〜Ｃ14−アルキル、フッ素化されたＣ1〜Ｃ4−アルキル、ベンジルまたはＣ6アリールであり、ここでベンジルおよびアリールはフッ素、Ｃ1〜Ｃ8−アルキル、フッ素化されたＣ1〜Ｃ4−アルキル、Ｏ−Ｃ1〜Ｃ8−アルキルまたはＮ−（Ｃ1〜Ｃ8−アルキル）2によって置換されてよい；
Ｄは式（ＩＩＩ）の基である；
Ｒ17はＣ1〜Ｃ8−アルキルである；
または、Ｒ17およびＲ20は、Ｒ17およびＲ18が結合しているＮ原子と共に、
【化３９】
0005761999.tif 000040
を形成する；
Ｒ18はＣ1〜Ｃ8−アルキル、Ｃ8〜Ｃ20−アラルケニル、Ｃ6〜Ｃ14−ヘテロアリールまたはＣ6〜Ｃ20−アリールであり、ここでアリールはフッ素、Ｓ−Ｃ1〜Ｃ8−アルキル、Ｏ−Ｃ1〜Ｃ8−アルキル、Ｏ−フェニルまたはＣ8〜Ｃ20−アラルケニルによって置換されてよく、且つ、ここでヘテロアリールはＣ1〜Ｃ8−アルキルによって置換される；
Ｒ15はＨ、ＯＲ25またはＯ−ＣＯ−Ｒ25である；
Ｒ19、Ｒ20およびＲ21はＨである；
Ｒ25はＣ1〜Ｃ14−アルキルまたはＣ7〜Ｃ10−アラルキルであり、ここでアルキルはピリジニウム*Ｙ-によって置換されてよく、且つ、ピリジニウムはＣ1〜Ｃ8−アルキルによって置換される；
ただし、Ｒ29はＧ基を含む；
Ｇは−Ｒ28−ＣＯＯＨである；
Ｒ28はＣ1〜Ｃ3−アルキレン、好ましくはＣ1−アルキレンである；
または、式（Ｉ）の化合物は二量体であり、ｎは０であり、且つＲ7はＣ6アリーレンであるか、またはＲ21は
【化４０】
0005761999.tif 000041
Ｒ1’はＨである；
Ｒ2’はＨまたは式（ＩＩ）の基である；
Ｒ21’はＯ−Ｃ1〜Ｃ8−アルキレン−Ｏである；
且つ、残りの置換基は上で定義された通りである。
【００２５】
例えば、Ａは式（Ｖ’）の基である；
Ｙ-はＣｌ-、Ｂｒ-、Ｉ-またはＣ6−アリール−Ｓ（Ｏ）2Ｏ-であり、ここでアリールは１つのＣ1〜Ｃ14−アルキルによって置換される、
Ｒ29はＧである；
Ｒ30、Ｒ31、Ｒ32およびＲ33はＨである；
ｎは０または１である；
Ｒ1はＨである；
ｎが１である場合、Ｒ1は追加的にＤであってよい；
ｎが０である場合、Ｒ2は式（ＩＩ）の基である；
ｎが１である場合、Ｒ2がＨであるか、またはＲ2とＲ15とが共に−Ｏ−を形成し、好ましくはＲ2はＨである；
Ｒ3はＨである；
Ｒ4は式（ＩＩ）の基である；
ただし、Ｒ2またはＲ4のいずれかは式（ＩＩ）の基である；
Ｒ5はＯである；
Ｒ6はＮＲ7Ｒ10、ＮＨＲ7、ＯＣ1〜Ｃ14−アルキル（例えばＯＣ1〜Ｃ8−アルキル）またはＮ（Ｃ1〜Ｃ8−アルキル）−Ｏ（Ｃ1〜Ｃ8−アルキル）、好ましくはＮＨＲ7またはＯＣ1〜Ｃ14−アルキル、最も好ましくはＮＨＲ7である；
Ｒ7およびＲ10は独立してＣ1〜Ｃ14−アルキル、ベンジル、Ｃ3〜Ｃ14−ヘテロアリールまたはＣ6〜Ｃ20−アリールであり、ここでアルキルはＮ−（Ｃ1〜Ｃ8−アルキル）2によって置換されてよく、ヘテロアリールはＣＯ−Ｏ−Ｃ1〜Ｃ8−アルキルまたはＣ1〜Ｃ8−アルキルによって置換されてよく、且つアリールはＣ1〜Ｃ8−アルキル、Ｏ−Ｃ1〜Ｃ8−アルキル、フッ素化されたＣ1〜Ｃ4−アルキル、フッ素、塩素、ＣＯ−Ｃ1〜Ｃ8−アルキル、−ＣＮ、フッ素化されたＣ1〜Ｃ4−アルキルまたはフッ素化されたＯ−Ｃ1〜Ｃ4−アルキルによって置換されてよい；
Ｄは式（ＩＩＩ）の基である；
Ｒ17はＣ1〜Ｃ8−アルキルである；
または、Ｒ17およびＲ20は、Ｒ17およびＲ18が結合しているＮ原子と共に、
【化４１】
0005761999.tif 000042
を形成する；
Ｒ18はＣ1〜Ｃ8−アルキル、Ｃ8〜Ｃ20−アラルケニル、Ｃ6〜Ｃ24−ヘテロアリールまたはＣ6〜Ｃ20−アリールであり、ここでアルキルはＯ−Ｃ1〜Ｃ14−アルキルによって置換されてよく、アリールはＣ1〜Ｃ8−アルキル、Ｓ−Ｃ1〜Ｃ8−アルキル、Ｏ−Ｃ1〜Ｃ14−アルキル、ＣＯ−Ｏ−Ｃ1〜Ｃ8−アルキル、Ｏ−フェニル、Ｎ−（フェニル）2またはＣ8〜Ｃ20−アラルケニルによって置換されてよく、且つ、ヘテロアリールはＣ1〜Ｃ8−アルキル、Ｏ−Ｃ1〜Ｃ8−アルキルまたはＣ8〜Ｃ20−アラルケニルによって置換されてよい；
Ｒ15はＨ、ＯＲ25またはＯ−ＣＯ−Ｒ25である；
Ｒ19、Ｒ20およびＲ21はＨである；
Ｒ25はＣ1〜Ｃ14−アルキルまたはＣ7〜Ｃ10−アラルキルであり、ここでアルキルはピリジニウム*Ｙ-によって置換されてよく、且つ、ピリジニウムはＣ1〜Ｃ8−アルキルによって置換される；
ただし、Ｒ29はＧ基を含む；
Ｇは−Ｒ28−ＣＯＯＨである；
Ｒ28はＣ1〜Ｃ3−アルキレンであり、それは置換されていないか、若しくはＣＯ−ＯＨによって置換されており、好ましくはＲ28はＣ1−アルキレンである；
または、式（Ｉ）の化合物は二量体であり、ｎは０であり、且つＲ7はＣ6アリーレンであるか、またはＲ21は
【化４２】
0005761999.tif 000043
Ｒ1’はＨである；
Ｒ2’はＨまたは式（ＩＩ）の基である；
Ｒ21’はＯ−Ｃ1〜Ｃ8−アルキレン−Ｏである；
且つ、残りの置換基は上で定義された通りである。
【００２６】
例えば、Ａは式（Ｖ’）の基である；
Ｙ-はＣｌ-、Ｂｒ-、Ｉ-である、
Ｒ29はＧである；
Ｒ30、Ｒ31、Ｒ32およびＲ33はＨである；
ｎは０または１である；
Ｒ1はＨである；
ｎが０である場合、Ｒ2は式（ＩＩ）の基である；
ｎが１である場合、Ｒ2はＨである；
Ｒ3はＨである；
Ｒ4は式（ＩＩ）の基である；
ただし、Ｒ2またはＲ4のいずれかは式（ＩＩ）の基である；
Ｒ5はＯである；
Ｒ6はＮＲ7Ｒ10、ＮＨＲ7、ＯＣ1〜Ｃ14−アルキル（例えばＯＣ1〜Ｃ8−アルキル）またはＮ（Ｃ1〜Ｃ8−アルキル）−Ｏ（Ｃ1〜Ｃ8−アルキル）である；
Ｒ7およびＲ10は独立してＣ1〜Ｃ14−アルキルまたはＣ6−アリールであり、ここでアリールはフッ素化されたＣ1〜Ｃ4−アルキルによって置換されてよい；
Ｄは式（ＩＩＩ）の基である；
Ｒ17はＣ1〜Ｃ8−アルキルである；
または、Ｒ17およびＲ20は、Ｒ17およびＲ18が結合しているＮ原子と共に、
【化４３】
0005761999.tif 000044
を形成する；
Ｒ18はＣ1〜Ｃ8−アルキル、Ｃ8〜Ｃ20−アラルケニル、Ｃ6〜Ｃ14−ヘテロアリールまたはＣ6〜Ｃ20−アリールであり、ここでアリールはＳ−Ｃ1〜Ｃ8−アルキル、Ｏ−Ｃ1〜Ｃ8−アルキル、Ｏ−フェニルまたはＣ8〜Ｃ20−アラルケニルによって置換されてよく、且つ、ここでヘテロアリールはＣ1〜Ｃ8−アルキルによって置換される；
Ｒ15はＨ、ＯＲ25またはＯ−ＣＯ−Ｒ25である；
Ｒ19、Ｒ20およびＲ21はＨである；
Ｒ25はＣ1〜Ｃ14−アルキルまたはＣ7〜Ｃ10−アラルキルであり、ここでアルキルはピリジニウム*Ｙ-によって置換されてよく、且つ、ピリジニウムはＣ1〜Ｃ8−アルキルによって置換される；
ただし、Ｒ29はＧ基を含む；
Ｇは−Ｒ28−ＣＯＯＨである；
Ｒ28はＣ1〜Ｃ3−アルキレン、好ましくはＣ1−アルキレンである；
または、式（Ｉ）の化合物は二量体であり、ｎは０であり、且つＲ7はＣ6アリーレンであるか、またはＲ21は
【化４４】
0005761999.tif 000045
Ｒ1’はＨである；
Ｒ2’はＨまたは式（ＩＩ）の基である；
Ｒ21’はＯ−Ｃ1〜Ｃ8−アルキレン−Ｏである；
且つ、残りの置換基は上で定義された通りである。
【００２７】
式（Ｉ）
【化４５】
0005761999.tif 000046
の化合物において、Ｄはドナー成分であり、Ａはアクセプタ成分であり、且つ、
【化４６】
0005761999.tif 000047
はスペーサー成分である。従って、式（Ｉ）の化合物はドナー、スペーサー、およびアクセプタを含有する。
【００２８】
*は自由原子価を示す。
【００２９】
いくつかの好ましいドナーＤは
【化４７−１】
0005761999.tif 000048
【００３０】
【化４７−２】
0005761999.tif 000049
【００３１】
【化４７−３】
0005761999.tif 000050
である。
【００３２】
いくつかの好ましい二量体のドナーＤは
【化４８】
0005761999.tif 000051
である。
【００３３】
いくつかの好ましいスペーサーは：
【化４９】
0005761999.tif 000052
である。
【００３４】
いくつかの好ましい二量体のスペーサーは：
【化５０】
0005761999.tif 000053
である。
【００３５】
それらのスペーサーにおいて、ドナーＤは該スペーサーの左側に結合し、且つ、アクセプタＡは該スペーサーの右側に結合している。
【００３６】
いくつかの好ましいアクセプタＡは：
【化５１】
0005761999.tif 000054
である。
【００３７】
好ましい二量体のアクセプタＡは
【化５２】
0005761999.tif 000055
である。
【００３８】
好ましいスペーサー−アクセプタは
【化５３】
0005761999.tif 000056
である。
【００３９】
さらに好ましいスペーサー−アクセプタは二量体の
【化５４】
0005761999.tif 000057
である。
【００４０】
式（Ｉ）の化合物の好ましい不斉二量体は
【化５５】
0005761999.tif 000058
である。
【００４１】
好ましいドナー−スペーサーは
【化５６】
0005761999.tif 000059
である。
【００４２】
特に好ましいドナーＤは
【化５７】
0005761999.tif 000060
である。
【００４３】
特に好ましいスペーサーは：
【化５８】
0005761999.tif 000061
である。
【００４４】
特に好ましいアクセプタＡは：
【化５９】
0005761999.tif 000062
である。
【００４５】
式（Ｉ）のいくつかの好ましい化合物は：
【化６０−１】
0005761999.tif 000063
【００４６】
【化６０−２】
0005761999.tif 000064
【００４７】
【化６０−３】
0005761999.tif 000065
である。
【００４８】
酸化物半導体微細粒子は例えば、ＴｉＯ2、ＳｎＯ2、ＷＯ3、ＺｎＯ、Ｎｂ2Ｏ5、Ｆｅ2Ｏ3、ＺｒＯ2、ＭｇＯ、ＷＯ3、ＺｎＯ、ＣｄＳ、ＺｎＳ、ＰｂＳ、Ｂｉ2Ｓ3、ＣｄＳｅ、ＣｄＴｅまたはそれらの組み合わせで製造され、好ましくはＴｉＯ2で製造される。
【００４９】
例えば、電極層は式（Ｉ）の色素、または唯一の色素としての式（Ｉ）の色素の混合物を含む。
【００５０】
式（Ｉ）の色素および１つまたはそれより多くのさらなる色素を用いて増感された酸化物半導体微細粒子で製造された多孔質膜が好ましい。
【００５１】
さらなる色素の例は、金属錯体色素（好ましくは、金属はＲｕ、Ｐｔ、Ｉｒ、Ｒｈ、Ｒｅ、Ｏｓ、Ｆｅ、Ｗ、Ｃｒ、Ｍｏ、Ｎｉ、Ｃｏ、Ｍｎ、ＺｎまたはＣｕ、より好ましくはＲｕ、ＯｓまたはＦｅ、最も好ましくはＲｕである）および／またはインドリン、クマリン、シアニン、メロシアニン、ヘミシアニン、メチン、アゾ、キノン、キノンイミン、ジケト−ピロロ−ピロール、キナクリドン、スクアライン、トリフェニルメタン、ペリレン、インディゴ、キサンテン、エオシン、ローダミンおよびそれらの組み合わせからなる群から選択される有機色素である。さらなる色素として、有機色素、特にメチン色素、例えば色素Ｒ−２が好ましい。例えば、さらなる色素は式（Ｉ）の色素とは異なる。
【００５２】
例えば、さらなる色素と式（Ｉ）の色素とのモル比は、１：１９〜１９：１、好ましくは１：９〜９：１、より好ましくは１：５〜５：１、最も好ましくは１：３〜３：１である。
【００５３】
例えば、色素は添加剤、好ましくは共吸着剤と共に吸着される。
【００５４】
かかる添加剤の例は、ステロイド（好ましくはデオキシコール酸、デヒドロデオキシコール酸（ｄｅｈｙｄｒｏｄｅｏｘｃｈｏｌｉｃ  ａｃｉｄ）、ケノデオキシコール酸、コール酸メチルエステル、コール酸ナトリウム塩またはそれらの組み合わせ）、クラウンエーテル、シクロデキストリン、カリックスアレーン、ポリエチレンオキシドおよびそれらの組み合わせ、特にステロイド、例えばケノデオキシコール酸からなる群から選択される共吸着剤である。
【００５５】
例えば、かかる添加剤と式（Ｉ）の色素とのモル比は、１０００：１〜１：１００、好ましくは１００：１〜１：１０、最も好ましくは１０：１〜１：２である。
【００５６】
例えば、かかる添加剤は色素ではない。
【００５７】
本発明は、ここで定義される電極層を含む光電変換素子にも関する。
【００５８】
かかる光電変換素子は、通常、
（ａ）  透明導電電極基板層
（ｂ）  下記で増感された酸化物半導体微細粒子で製造された多孔質膜を含む電極層
（ｃ）  式（Ｉ）の色素
（ｄ）  対向電極層、および
（ｅ）  電極層（例えば作用電極層ｂと対向電極層ｄとの間に充填）
を含む。
【００５９】
成分（ｃ）は式（Ｉ）の色素と１つまたはそれより多くのさらなる色素との組み合わせであってもよい。
【００６０】
好ましくは、透明導電電極基板層（ａ）は
（ａ−１）  透明絶縁層および
（ａ−２）  透明導電層
を含有する（例えば、それらからなる）。
【００６１】
透明導電層（ａ−２）は通常、透明絶縁層（ａ−１）と電極層（ｂ）との間にある。
【００６２】
透明絶縁層（ａ−１）の例は、ソーダガラスのガラス基板、溶融石英ガラス、結晶性の石英ガラス、合成石英ガラス；  耐熱性樹脂シート、例えばフレキシブル膜；  金属シート、ポリエチレンテレフタレート  （ＰＥＴ）、ポリエチレンナフタレート（ＰＥＮ）、ポリカーボネート（ＰＣ）、ポリエーテルスルホン（ＰＥＳ）で製造された透明プラスチックシート；  セラミック、例えばチタン酸化物またはアルミナの研磨板を含む。
【００６３】
透明導電層（ａ−２）の例は、導電性金属酸化物、例えばＩＴＯ（インジウム−スズを化合した酸化物）、ＩＺＯ（インジウム−亜鉛を化合した酸化物）、ＦＴＯ（フッ素をドープされたスズ酸化物）、ホウ素、ガリウムまたはアルミニウムをドープされた亜鉛酸化物、およびニオブをドープされたチタン酸化物である。透明導電層（ａ−２）の厚さは、通常、０．１〜５μｍである。表面抵抗は通常、４０オーム／平方未満、好ましくは２０オーム／平方未満である。透明導電層（ａ−２）の導電性を改善するために、例えば銀、白金、アルミニウム、ニッケルまたはチタンで製造される金属の配線層をその上に形成することが可能である。金属配線層の面積の割合は、一般に透明導電電極基板層（ａ）の光透過率を著しく減少させない範囲内である。かかる金属配線層を使用する場合、該金属配線層はグリッド状、縞状、または櫛状のパターンとして提供されてよい。
【００６４】
電極層（ｂ）は通常、透明導電電極基板層（ａ）と電解質層との間にある。
【００６５】
電極層（ｂ）の酸化物半導体微細粒子の多孔質膜を、水熱法、ゾル／ゲル法、または気相中での高温加水分解によって製造できる。該微細粒子は通常、１ｎｍ〜１０００ｎｍの平均粒子直径を有する。異なるサイズを有する粒子を混合し、且つ単層または多層のいずれかの多孔質膜として使用できる。酸化物半導体層（ｂ）の多孔質膜は通常、０．５〜５０μｍの厚さを有する。
【００６６】
必要であれば、電極層（ｂ）上（通常は電極層（ｂ）の表面と色素（ｃ）との間）および／または電極層（ｂ）と透明導電電極基板層（ａ）との間にブロック層を形成し、電極層（ｂ）の性能を改善することが可能である。ブロック層の形成例は、電極層（ｂ）を金属アルコキシド、例えばチタンエトキシド、チタンイソプロポキシド、およびチタンブトキシド、塩化物、例えばチタン塩化物、スズ塩化物および亜鉛塩化物、ニトリドおよびスルフィドの溶液中に浸漬し、その後、基板を乾燥または焼結することである。例えば、ブロック層は金属酸化物（例えばＴｉＯ2、ＳｉＯ2、Ａｌ2Ｏ3、ＺｒＯ2、ＭｇＯ、ＳｎＯ2、ＺｎＯ、Ｅｕ2Ｏ3、およびＮｂ2Ｏ5またはそれらの組み合わせ）、またはポリマー（例えばポリ（フェニレンオキシド−ｃｏ−２−アリルフェニレンオキシド）またはポリ（メチルシロキサン））で製造される。かかる層の製造の詳細は、例えばＥｌｅｃｔｒｏｃｈｉｍｉｃａ  Ａｃｔａ，  １９９５，  ４０，  ６４３；  Ｊ．  Ｐｈｙｓ．  Ｃｈｅｍ．  Ｂ，  ２００３，  １０７，  １４３９４；  Ｊ．  Ａｍ．  Ｃｈｅｍ．  Ｓｏｃ，  ２００３，  １２５，  ４７５；  Ｃｈｅｍ．  Ｌｅｔｔ，  ２００６，  ３５，  ２５２；  Ｊ．  Ｐｈｙｓ．  Ｃｈｅｍ．  Ｂ，  ２００６，  １１０，  １９１９１  ；  Ｊ．  Ｐｈｙｓ．  Ｃｈｅｍ．  Ｂ，  ２００１，  １０５，  １４２２内に記載されている。ブロッキング層を適用して望ましくない反応を防止してもよい。ブロッキングは通常、緻密且つコンパクトであり、且つ、通常、電極層（ｂ）よりも薄い。
【００６７】
好ましくは、対向電極層（ｄ）は
（ｄ−１）  導電層、および
（ｄ−２）  絶縁層
を含有する（たとえばそれらからなる）。
【００６８】
導電層（ｄ−１）は通常、絶縁層（ｄ−２）と電解質層（ｅ）との間にある。
【００６９】
例えば、導電層（ｄ−１）は導電性カーボン（例えばグラファイト、シングルウォールのカーボンナノチューブ、マルチウォールのカーボンナノチューブ、カーボンナノ繊維、カーボン繊維、グラフェン（ｇｒａｐｈｅｍｅ）またはカーボンブラック）、導電性金属（例えば金または白金）、金属酸化物（例えばＩＴＯ（インジウム−スズを化合した酸化物）、ＩＺＯ（インジウム−亜鉛を化合した酸化物）、ＦＴＯ（フッ素をドープされたスズ酸化物）、ホウ素、ガリウムまたはアルミニウムをドープされた亜鉛酸化物、およびニオブをドープされたチタン酸化物）またはそれらの組み合わせを含有する。
【００７０】
さらには、導電層（ｄ−１）を白金、カーボン、またはその種のものの層（一般に厚さ０．５〜２，０００ｎｍを有する）を、導電性酸化物半導体、例えばＩＴＯ、ＦＴＯまたはその種ものものの薄膜（一般に０．１〜５μｍの厚さを有する）上に形成することによって得てもよい。白金、炭素、またはその種のものの層は通常、電解質層（ｅ）と絶縁層（ｄ−２）との間にある。
【００７１】
絶縁層（ｄ−２）の例は、ソーダガラスのガラス基板、溶融石英ガラス、結晶性の石英ガラス、合成石英ガラス；  耐熱性樹脂シート、例えばフレキシブル膜；  金属シート、ポリエチレンテレフタレート（ＰＥＴ）、ポリエチレンナフタレート（ＰＥＮ）、ポリカーボネート（ＰＣ）、ポリエーテルスルホン（ＰＥＳ）で製造された透明プラスチックシート；  セラミック、例えばチタン酸化物またはアルミナの研磨板を含む。
【００７２】
色素（ｃ）は通常、電極層（ｄ）上の、電極層（ｂ）が電解質層（ｅ）に面している表面上に配置される。
【００７３】
色素（ｃ）の電極層（ｂ）への吸着のために、電極層（ｂ）を液体の色素の溶液または分散液中に浸漬してよい。色素溶液または色素分散液の濃度は限定されないが、好ましくは１μＭ〜１Ｍであり、且つ、好ましくは１０μＭ〜０．１Ｍである。色素吸着のための時間は、好ましくは１０秒〜１０００時間以下、より好ましくは１分〜２００時間以下、最も好ましくは１〜１０時間である。色素吸着のための温度は、好ましくは室温〜溶剤または分散液の沸点である。吸着をディップ、浸漬または攪拌しながらの浸漬で実施してよい。攪拌法の際、攪拌機、超音波分散、ボールミル、塗料調整装置、サンドミル、またはその種のものを用いるが、攪拌法はそれに限定されないものとする。
【００７４】
色素（ｃ）を溶解または分散するための溶剤は、水、アルコール溶剤、例えばメタノール、エタノール、イソプロピルアルコール、ｔ−ブチルアルコール、エチレングリコールおよびプロピレングリコール、エーテル溶剤、例えばジオキサン、ジエチルエーテル、ジメトキシエタン、テトラヒドロフラン、ジオキソラン、ｔ−ブチルメチルエーテル、エチレングリコールジアルキルエーテル、プロピレングリコールモノメチルエーテルアセテートおよびプロピレングリコールメチルエーテル、ケトン溶剤、例えばアセトン、アミド溶剤、例えばＮ，Ｎ−ジメチルホルムアミド、Ｎ，Ｎ−ジメチルアセトアミドおよびＮ−メチルピロリドン、ニトリル溶剤、例えばアセトニトリル、メトキシアセトニトリル、メトキシプロピオニトリル、プロピオニトリルおよびベンゾニトリル、カーボネート溶剤、例えばエチレンカーボネート、プロピレンカーボネートおよびジエチルカーボネート、複素環式化合物、例えば３−メチル−２−オキサゾリジノン、ジメチルスルホキシド、スルホランおよびγ−ブチロラクトン、ハロゲン化炭化水素溶剤、例えばジクロロメタン、クロロホルム、ジクロロエタン、トリクロロエタン、トリクロロエチレン、クロロベンゼン、ｏ−ジクロロベンゼン、１−クロロナフタレン、ブロモホルム、ブロモベンゼン、メチルヨージド、ヨードベンゼンおよびフルオロベンゼンおよび炭化水素溶剤、例えばベンゼン、トルエン、ｏ−キシレン、ｍ−キシレン、ｐ−キシレン、エチルベンゼン、クメン、ｎ−ペンタン、ｎ−ヘキサン、ｎ−オクタン、シクロヘキサン、メチルシクロヘキサン、１，５−ヘキサジエンおよびシクロヘキサジエンを含む。それらを単独で、または２つまたはそれより多くの溶剤の混合物の形態で使用してよい。溶剤として、超臨界溶剤、例えば超臨界二酸化炭素を使用してよい。
【００７５】
色素（ｃ）として、式（Ｉ）の色素を電極層（ｂ）上に単独で、または１つまたはそれより多くのさらなる色素と組み合わせて吸着させてよい。共に吸着される色素は式（Ｉ）の色素に限定されない。２つまたはそれより多くの色素を、電極層（ｂ）上に１つずつ、または色素を溶剤中に溶解させることによって全て一緒に吸着させてよい。種々の波長において種々の吸収ピークを有する色素を使用して、広い範囲の波長を吸収し、且つより高い電流を発生することが好ましい。電極層（ｂ）の上に吸着される２つまたはそれより多くの色素の割合は限定されないが、しかし好ましくはそれぞれの色素は１０％よりも高いモル比を有する。
【００７６】
色素（ｃ）の吸着のために、添加剤を組み合わせて使用してよい。該添加剤は、色素の吸着を制御すると思われる機能を有する任意の薬剤の１つであってよい。該添加剤は縮合剤、例えばチオール、またはヒドロキシル化合物および共吸着剤を含む。それらを単独で、またはそれらの混合物で使用してよい。添加剤と色素とのモル比は、好ましくは０．０１対１，０００、より好ましくは０．１対１００である。
【００７７】
例えば、色素吸着電極層をアミン、例えば４−ｔｅｒｔ−ブチルピリジンで処理してよい。処理方法としては、色素増感電極層のアミン溶液中への浸漬を用いることができ、該アミン溶液は溶剤、例えばアセトニトリルまたはエタノールで希釈されていてよい。
【００７８】
上記の方法で、本発明の電極層を得ることができる。
【００７９】
電極層（ｅ）が溶液または擬固体の形態である場合、電解質層（ｅ）は通常、
（ｅ−１）  電解質化合物、
（ｅ−２）  溶剤および／またはイオン液体、および
好ましくは  （ｅ−３）  他の添加剤
を含有する。
【００８０】
電解質化合物（ｅ−１）の例は、金属ヨウ化物、例えばリチウムヨウ化物、ナトリウムヨウ化物、カリウムヨウ化物、セシウムヨウ化物またはカルシウムヨウ化物と、ヨウ素との組み合わせ、第四級アンモニウムヨウ化物例えばテトラアルキルアンモニウムヨウ化物、ピリジウムヨウ化物またはイミダゾリウムヨウ化物と、ヨウ素との組み合わせ、金属臭化物、例えばリチウム臭化物、ナトリウム臭化物、カリウム臭化物、セシウム臭化物またはカルシウム臭化物と臭素との組み合わせ、第四級アンモニウム臭化物、例えばテトラアルキルアンモニウム臭化物またはピリジニウム臭化物と、臭素との組み合わせ、金属錯体、例えばフェロシアン酸塩−フェリシアン酸塩またはフェロセン−フェリシニウム（ｆｅｒｒｉｃｙｎｉｕｍ）イオン、硫黄化合物、例えばナトリウムポリスルフィドおよびアルキルチオールアルキルジスルフィド、ビオロゲン色素、ヒドロキノン−キノン、およびニトロキシド基、例えば２，２，６，６−テトラメチル−１−ピペリジニルオキシ（ＴＥＭＰＯ）とオキソアンモニウム塩との組み合わせを含む。電解質化合物（ｅ−１）を、酸化剤（例えばＮＯＢＦ4）を添加することによってインサイチューで、ニトロキシド基をオキソアンモニウム塩へと部分的に変換することによって製造することが可能である。
【００８１】
上記の電解質化合物（ｅ−１）を単独または混合物の形態で使用してよい。電解質化合物（ｅ−１）として、室温で溶融状態である溶融塩を使用してよい。かかる溶融塩を使用する場合、特に、溶剤を使用する必要はない。電解質溶液中での電解質化合物（ｅ−１）の濃度は、好ましくは０．０５〜２０Ｍ、より好ましくは０．１〜１５Ｍである。
【００８２】
例えば、溶剤（ｅ−２）はニトリル溶剤、例えばアセトニトリル、メトキシアセトニトリル、メトキシプロピオニトリル、プロピオニトリルおよびベンゾニトリル、カーボネート溶剤、例えばエチレンカーボネート、プロピレンカーボネートおよびジエチルカーボネート、アルコール溶剤、例えばメタノール、エタノール、イソプロピルアルコール、ｔ−ブチルアルコール、エチレングリコールおよびプロピレングリコール、エーテル溶剤、例えばジオキサン、ジエチルエーテル、ジメトキシエタン、テトラヒドロフラン、ジオキソラン、ｔ−ブチルメチルエーテル、エチレングリコールジアルキルエーテル、プロピレングリコールモノメチルエーテルアセテートおよびプロピレングリコールメチルエーテル、水、ケトン溶剤、例えばアセトン、アミド溶剤、例えばＮ，Ｎ−ジメチルホルムアミド、Ｎ，Ｎ−ジメチルアセトアミドおよびＮ−メチルピロリドン、複素環式化号物、例えば３−メチル−２−オキサゾリノン、ジメチルスルホキシド、スルホランおよびγ−ブチロラクトン、ハロゲン化炭化水素溶剤、例えばジクロロメタン、クロロホルム、ジクロロエタン、トリクロロエタン、トリクロロエチレン、クロロベンゼン、ｏ−ジクロロベンゼン、１−クロロナフタレン、ブロモホルム、ブロモベンゼン、メチルヨウ化物、ヨードベンゼンおよびフルオロベンゼンおよび炭化水素溶剤、例えばベンゼン、トルエン、ｏ−キシレン、ｍ−キシレン、ｐ−キシレン、エチルベンゼン、クメン、ｎ−ペンタン、ｎ−ヘキサン、ｎ−オクタン、シクロヘキサン、メチルシクロヘキサン、１，５−ヘキサジエンおよびシクロヘキサジエンまたは上述の溶剤の組み合わせであり、且つイオン性液体は第四級イミダゾリウム塩、第四級ピリジニウム塩、第四級（ｑｕａｒｔｅｒｎａｒｙ）アンモニウム塩またはそれらの組み合わせであり、好ましくは該塩のアニオンはＢＦ4-、ＰＦ6-、Ｆ（ＨＦ）2-、Ｆ（ＨＦ）3-、ビス（トリフルオロメタンスルホニル）イミド［（ＣＦ3ＳＯ2）2Ｎ-］、Ｎ（ＣＮ）2-、Ｃ（ＣＮ）3-、Ｂ（ＣＮ）4-、ＳＣＮ-、ＳｅＣＮ-、Ｉ-、ＩＯ3-またはそれらの組み合わせである。
【００８３】
例えば、光電変換素子は（例えばイオン性液体を用いないで）溶剤を含む。例えば、光電変換素子は（例えば溶剤を用いないで）イオン性液体を含む。
【００８４】
さらなる添加剤（ｅ−３）の例は、リチウム塩（特に０．０５〜２．０Ｍ、好ましくは０．１〜０．７Ｍ）  （例えばＬｉＣｌＯ4、ＬｉＳＯ3ＣＦ3またはＬｉ（ＣＦ3ＳＯ2）Ｎ）；  ピリジン（特に０．００５〜２．０Ｍ、好ましくは０．０２〜０．７Ｍ）  （例えばピリジン、ｔｅｒｔ−ブチルピリジンまたはポリビニルピリジン）、ゲル化剤（特に成分ｅの質量に対して０．１〜５０質量％、好ましくは１．０〜１０質量％）（例えばポリフッ化ビニリデン、ポリフッ化ビニリデン−ヘキサフルオロプロピレンコポリマー、ポリエチレンオキシド誘導体、ポリアクリロニトリル誘導体またはアミノ酸誘導体）、ナノ粒子（特に成分ｅの質量に対して０．１〜５０質量％、好ましくは１．０〜１０質量％）（例えば導電性ナノ粒子、特にシングルウォールのカーボンナノチューブ、マルチウォールのカーボンナノチューブまたはそれらの組み合わせ、カーボン繊維、カーボンブラック、ポリアニリン−カーボンブラック複合材  ＴｉＯ2、ＳｉＯ2またはＳｎＯ2）；およびそれらの組み合わせである。
【００８５】
本発明において、無機の固体化合物、例えば銅（ｃｏｏｐｅｒ）ヨウ化物、銅（ｃｏｏｐｅｒ）チオシアン化物またはその種のもの、有機のホール輸送材料または電子輸送材料を電解質層（ｅ）の代わりに使用できる。
【００８６】
当該の電極層、光電変換素子およびＤＳＣを、ＵＳ４９２７７２１号、ＵＳ５０８４３６５号、ＵＳ５３５０６４４号およびＵＳ５５２５４４０号内に概説される通りに、またはそれらに類似して製造できる。
【００８７】
本発明は、ここで記載される光電変換素子を含む色素増感太陽電池にも関する。
【００８８】
本発明は、ここに定義される式（Ｉ）の化合物を色素として、色素増感太陽電池内で用いる使用にも関する。
【００８９】
本発明はさらに、
Ｒ7がＲ2の一部であり、且つＲ15と共に脂肪族の６員環を形成する場合、Ｒ6がＯＲ7ではないことを条件とする、
ここに定義される式（Ｉ）の化合物に関する。
【００９０】
Ｒ7がＲ2の一部であり、且つＲ15と共に脂肪族の６員環を形成する場合、Ｒ6がＮＲ7Ｒ10であることを条件とする、
式（Ｉ）の化合物が好ましい。
【００９１】
Ｒ7またはＲ10がＲ2の一部である場合、Ｒ15またはＲ16と共に置換されていないか若しくは置換された脂肪族の６または７員環を形成しないことを条件とする、
式（Ｉ）の化合物が特に好ましい；
Ｒ7またはＲ10がＲ2の一部である場合、Ｒ15またはＲ16と共に直接結合またはメチレンを形成せず、従って脂肪族の６または７員環を形成しないことを条件とする、
式（Ｉ）の化合物がさらにより好ましい；
Ｒ7がＲ2の一部である場合、Ｒ15と共に直接結合を形成せず、従って脂肪族の６員環を形成しないことを条件とする、
式（Ｉ）の化合物が最も好ましい。
【００９２】
式（Ｉ）の化合物を当該技術分野で公知の方法によって製造できる。
【００９３】
式（Ｉ）の化合物を相応するピリジニウム、キノリニウムまたはイソキノリニウム塩とケトンとの縮合によって、下記の通りに製造できる：
ｎ＝０の場合；
【化６１】
0005761999.tif 000066
ｎ＝１の場合；
【化６２】
0005761999.tif 000067
。
【００９４】
例えば、第四級塩とカルボニル化合物との縮合の反応条件は、ピペリジンまたはピロリドンの存在中でのエタノール中での還流（例えばＪ．  Ｃｈｅｍ．  Ｓｏｃ．  １９６１，  ５０７４，  Ｄｙｅｓ  ＆  Ｐｉｇｍｅｎｔｓ  ２００３，  ５８，  ２２７を参照）、または無水酢酸の加熱（例えばＩｎｄｉａｎ  Ｊ．  Ｃｈｅｍ．  １９６８，  ６，  ２３５を参照）、または酢酸アンモニウムの存在中での酢酸中での加熱である。
【００９５】
縮合前に、Ｇ基を保護してよい。縮合反応後、保護基を除去できる。ＣＯＯＨまたはＣＯＯ-Ｚ+を含むＧ基を、例えばｔ−ブチル基によって保護できる。縮合反応後、該ＣＯＯ−ｔ−ブチル基をＣＯＯＨまたはＣＯＯ-Ｚ+へと変換できる。
【００９６】
または式（Ｉ）の化合物を、相応するピリジン、キノリンまたはイソキノリン誘導体とカルボニル化合物との縮合によって製造した後、相応するピリジニウム、キノリニウムまたはイソキノリニウム塩に四級化できる。
【００９７】
例えば、出発材料は部分的に市販品であるか、または当該技術分野で公知の方法によって得られる。
【００９８】
ある記号（例えばＤ、ＧＲ5〜Ｒ28）が１回より多く（例えば２回）化合物中で現れる場合、特段記載されない限り、この記号は異なる基であるか、あるいは同一の基であってよい。
【００９９】
Ｏ、Ｓ、またはＮＲ14またはそれらの組み合わせによって中断されるアルキルおよびアルキレンが、少なくとも２つの炭素原子を含み、且つ、組み合わせの場合は少なくとも３つの炭素原子を含むことが理解されるべきである。
【０１００】
定義において、用語アルキルは特定の範囲内の炭素原子の、例えばメチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、２−メチルヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、またはドデシルを含む。
【０１０１】
アルケニルの例は、特定の範囲内の炭素原子の、ビニル、アリル、１−メチルエテニル、およびブテニル、ペンテニル、ヘキセニル、ヘプテニル、オクテニル、ノネニル、デセニル、ウンデセニルおよびドデセニルの分枝異性体および非分枝異性体である。用語アルケニルは、１つより多くの二重結合を有する残基も含み、それは共役、または非共役であってよく、例えば１つの二重結合を含んでよい。
【０１０２】
アルキニルの例は、特定の範囲内の炭素原子の、エチニル、プロパルギル、１−メチルエチニル、およびブチニル、ペンチニル、ヘキシニル、ヘプチニル、オクチニル、ノニニル、デシニル、ウンデシニル、およびドデシニルの分枝異性体および非分枝異性体である。用語アルキニルは、１つより多くの三重結合を有する残基、および三重結合と二重結合とを有する残基も含み、その全ては共役または非共役であってよい。例えば、アルキニルは１つの三重結合を含む。
【０１０３】
アリールは例えば、フェニル、ビフェニル、ナフタリニル、アントラセニル、フェナントレニルまたはピレニル、特にフェニルまたはピレニル、とりわけフェニルである。
【０１０４】
…によって（さらに）置換されているアリール／アリーレンは、アラルキル、アラルケニル、アラルキニル、アラルキレン、アラルケニレン、およびアラルキニレンのアリールを含むと理解されるべきである。
【０１０５】
ヘテロアリールは、１つまたはそれより多く（例えば１〜４、特に１〜３、とりわけ１〜２、例えば１つ）の、好ましくはＯ、Ｓ、およびＮ、特にＳおよびＮ、特にＮからなる群から選択されるヘテロ原子を含んでよい。ヘテロアリールの例は、チオフェニル、フェニルチオフェニル、ジフェニルチオフェニル、トリフェニルチオフェニル、ビチオフェニル、ターチオフェニル、テトラチオフェニル、フラニル、ビフラニル、ターフラニル、ピロリル、カルバゾリル、フェニルカルバゾリル、ジフェニルカルバゾリル、トリフェニルカルバゾリル、テトラフェニルカルバゾリル、インドリル、ピペリジニル、９Ｈ−プリニル、プテリジニル、キノリニル、イソキニル（ｉｓｏｃｈｉｎｙｌ）、アクリジニル、フェナジニル、
【化６３】
0005761999.tif 000068
であり、且つ好ましい例はチオフェニル、フェニルチオフェニル、ジフェニルチオフェニル、トリフェニルチオフェニル、カルバゾリル、フェニルカルバゾリル、ジフェニルカルバゾリル、トリフェニルカルバゾリル、テトラフェニルカルバゾリル
【化６４】
0005761999.tif 000069
であり、より好ましい例はチオフェニル、トリフェニルチオフェニル、カルバゾリル、フェニルカルバゾリル、
【化６５】
0005761999.tif 000070
であり、特に好ましい例はカルバゾリルである。Ｒ18としてのヘテロアリールは、例えばトリフェニル  チオフェニル、カルバゾリルまたはフェニルカルバゾリルである。Ｒ7および／またはＲ10としてのヘテロアリールは例えば、チオフェニル、カルバゾリル、
【化６６】
0005761999.tif 000071
である。
【０１０６】
メチル（フルオレン−９−イリデン）は例えば、
【化６７】
0005761999.tif 000072
である。
【０１０７】
アルキルは、例えばベンジルまたはα，α−ジメチルベンジル、特にベンジルである。
【０１０８】
アラルケニルは、例えば
【化６８】
0005761999.tif 000073
を含む。
【０１０９】
アラルキニルの例は、２−フェニルエチニルである。
【０１１０】
シクロアルキルのいくつかの例は、
【化６９】
0005761999.tif 000074
、シクロブチル、シクロペンチル、シクロヘキシル、シクロヘプチル、シクロオクチル、メチルシクロペンチル、ジメチルシクロペンチル、メチルシクロヘキシルおよびジメチルシクロヘキシル、例えばシクロヘキシルである。
【０１１１】
シクロアルケニルのいくつかの例は、シクロペンテニル、シクロヘキセニル、メチルシクロペンテニル、ジメチルシクロペンテニル、およびメチルシクロヘキセニルである。シクロアルケニルは、１つより多くの二重結合を含んでよく、それは共役または非共役であってよく、例えば１つの二重結合を含んでよい。
【０１１２】
シクロアルキニルのいくつかの例は、シクロヘキシニルおよびメチルシクロヘキセニルである。
【０１１３】
用語ハロゲンはフッ素、塩素、臭素、およびヨウ素を含んでよい；例えばハロゲンはフッ素である。
【０１１４】
定義において、用語アルキレンは、特定の範囲内の炭素原子の、例えばメチレン、エチレン、プロピレン、イソプロピレン、ｎ−ブチレン、ｓｅｃ−ブチレン、イソブチレン、ｔｅｒｔ−ブチレン、２−エチルブチレン、ｎ−ペンチレン、イソペンチレン、１−メチルペンチレン、１，３−ジメチルブチレン、ｎ−ヘキシレン、１−メチルヘキシレン、ｎ−ヘプチレン、２−メチルヘプチレン、１，１，３，３−テトラメチルブチレン、１−メチルヘプチレン、３−メチルヘプチレン、ｎ−オクチレン、２−エチルヘキシレン、１，１，３−トリメチルヘキシレン、１，１，３，３−テトラメチルペンチレン、ノニレン、デシレン、ウンデシレン、１−メチルウンデシレンまたはドデシレンを含む。
【０１１５】
アルケニレンの例は、特定の範囲内の炭素原子の、ビニレン、アリレン、１−メチルエテニレン、およびブテニレン、ペンテニレン、ヘキセニレン、ヘプテニレン、オクテニレン、ノネニレン、デセニレン、ウンデセニレンおよびドデセニレンの分枝異性体および非分枝異性体である。用語アルケニレンは、１つより多くの二重結合を有する残基も含み、それは共役、または非共役であってよく、例えば１つの二重結合を含んでよい。
【０１１６】
アルキニレンの例は、特定の範囲内の炭素原子の、エチニレン、プロパルギレン、１−メチルエチニレン、およびブチニレン、ペンチニレン、ヘキシニレン、ヘプチニレン、オクチニレン、ノニニレン、デシニレン、ウンデシニレンおよびドデシニレンの分枝異性体および非分枝異性体である。用語アルキニレンは、１つより多くの三重結合を有する残基、および三重結合と二重結合とを有する残基も含み、その全ては共役または非共役であってよい。例えば、アルキニレンは１つの三重結合を含む。
【０１１７】
アリーレンは例えば、フェニレン、ビフェニレン、ナフタリニレン（ｎａｐｈｔｈａｌｉｎｙｌｅｎｅ）、アントラセニレン、フェナントレニレンまたはピレニレン、特にフェニレンである。
【０１１８】
ヘテロアリーレンは、１つまたはそれより多く（例えば１〜４、特に１〜３、とりわけ１〜２、例えば１つ）の、好ましくはＯ、Ｓ、およびＮ、特にＳおよびＮ、特にＮからなる群から選択されるヘテロ原子を含んでよい。ヘテロアリーレンの例は、チオフェニレン、ビチオフェニレン、ターチオフェニレン、テトラチオフェニレン、フラニレン、ビフラニレン、ターフラニレン、ピロリレン、カルバゾリレン、インドリレン、ピペリジニレン、９Ｈ−プリニレン、プテリジニレン、キノリニレン、イソキニレン（ｉｓｏｃｈｉｎｙｌｅｎｅ）、アクリジニレン、フェナジニレン、および
【化７０】
0005761999.tif 000075
である。
【０１１９】
アラルキレンは例えば、フェニルメチレン、フェニルエチレンまたはフェニルジメチルメチレンである。
【０１２０】
アラルケニルは、例えばフェニルエテニレンを含む。
【０１２１】
アラルキニレンの例は、フェニルエチニレンである。
【０１２２】
シクロアルキレンのいくつかの例は、シクロブチレン、シクロペンチレン、シクロヘキシレン、シクロヘプチレン、シクロオクチレン、メチルシクロペンチレン、ジメチルシクロペンチレン、メチルシクロヘキシレンおよびジメチルシクロヘキシレン、例えばシクロヘキシレンである。
【０１２３】
シクロアルケニレンのいくつかの例は、シクロペンテニレン、シクロヘキセニレン、メチルシクロペンテニレン、ジメチルシクロペンテニレンおよびメチルシクロヘキセニレンである。シクロアルケニレンは、１つより多くの二重結合を含んでよく、それは共役または非共役であってよく、例えば１つの二重結合を含んでよい。
【０１２４】
シクロアルキニレンのいくつかの例は、シクロヘキシニレンおよびメチルシクロヘキシニレンである。
【０１２５】
ヘテロアラルキレンの例は、チオフェニルメチレン、チオフェニルエチレン、ビチオフェニルメチレン、ビチオフェニルエチレン、フラニルメチレン、フラニルエチレン、ビフラニルメチレン  ビフラニルエチレン、ピロリルメチレン、ピロリルエチレン、インドリルメチレン、インドリルエチレン、キノリニル（ｃｈｉｎｏｌｉｎｙｌ）メチレン、キノリニルエチレン、イソキノリニルメチレンおよびイソキノリニルエチレンである。
【０１２６】
ヘテロアラルケニレンの例は、チオフェニルエテニレン、ビチオフェニルエテニレン、フラニルエテニレン、ビフラニルエテニレン、ピロリルエテニレン、インドリルエテニレン、キノリニルエテニレンおよびイソキノリニルエテニレンである。
【０１２７】
ヘテロアラルキニレンの例は、チオフェニルエチニレン、ビチオフェニルエチニレン、フラニルエチニレン、ビフラニルエチニレン、ピロリルエチニレン、インドリルエチニレン、キノリニルエチニレンおよびイソキノリニルエチニレンである。
【０１２８】
例えば、フッ素化されたアルキルは、１つまたはそれより多くのフッ素によって置換されたアルキルである。フッ素化されたアルキルの例は、−ＣＦ3、−ＣＦ2ＣＦ3、−ＣＦ2ＣＦ2ＣＦ3、−ＣＦ（ＣＦ3）2、−（ＣＦ2）3ＣＦ3、−（ＣＦ2）ＣＦ2Ｈおよび−Ｃ（ＣＦ3）3、特に−ＣＦ3である。好ましくは、フッ素化されたアルキルは過フッ素化されている。
【０１２９】
ここで概説された選択は、本発明の全ての態様に適用される。
【０１３０】
割合および％は、特段記載されない限り、質量比および質量％である。
【０１３１】
省略形
ＤＳＣ  色素増感太陽電池。
【０１３２】
製造の実施例
実施例Ｄ−１
【化７１】
0005761999.tif 000076
【０１３３】
アルデヒド（Ａ）の製造：
アルデヒド（Ａ）を、ＷＯ２００４００１１５５５号（Ｃ−４）内に記載されているものと同一の方法を通じて製造する。
【０１３４】
（Ｂ）の製造：
１ｇ（２．２６ｍｍｏｌ）のアルデヒド（Ａ）、０．２９ｇ（１．７６ｍｍｏｌ）のエチル４−ピリジルアセテート、０．２７ｇ（３．５ｍｍｏｌ）のアンモニウムアセテート、および１０ｍｍｌの酢酸を１３０で１５時間、攪拌する。室温へ冷却した後、該反応混合物を３０ｍｌの水に注ぎ、且つ、沈殿物をろ過する。粗生成物をカラムクロマトグラフィーによって精製し、そして６３０ｇの紫色の固体（Ｂ）を得る（収率６０％）。
【０１３５】
（Ｃ）の製造：
２００ｍｇ（０．４３ｍｍｏｌ）のピリジン誘導体（Ｂ）と、１００ｍｇのｔｅｒｔ−ブチルブロモアセテートと、２０ｍｌのエチルアセテートとを８０で５時間、攪拌する。反応混合物を室温にした後、沈殿物をろ過し、且つ乾燥させる。その後、２２０ｍｇの紫色の固体（Ｃ）が得られる。さらなる精製なく、ピリジニウム塩（Ｃ）を次の段階で使用する。
【０１３６】
Ｄ−１の製造；
２２０ｍｇのピリジニウム塩（Ｃ）と、１０ｍｌのトリフルオロ酢酸とを、室温で２時間かき混ぜる。蒸発を通じてトリフルオロ酢酸を除去した後、粗生成物をカラムクロマトグラフィーによって精製し、そして２００ｍｇのＤ−１を得る。
【０１３７】
実施例Ｄ−３
【化７２】
0005761999.tif 000077
【０１３８】
ピリジニウム塩（Ｄ）の製造：
２．０ｇ（０．０１２ｍｏｌ）のエチル４−ピリジルアセテートと、３．７５ｇ（０．０１９ｍｏｌ）のｔｅｒｔ−ブチルブロモアセテートと、２０ｍｌのトルエンとの混合物を、還流しながら２時間加熱する。反応混合物を室温にし、その後、沈殿物をろ過によって収集する。乾燥後、４．４２ｇのピリジニウム塩（Ｄ）を得る。さらなる精製なく、このピリジニウム塩（Ｄ）を次の反応に使用する。
【０１３９】
（Ｆ）の製造；
７８０ｍｇ（２．１７ｍｍｏｌ）のピリジニウム塩（Ｄ）と、５５０ｍｇ（２．１９ｍｍｏｌ）のアルデヒド（Ｅ）と、８ｍｌの無水酢酸とを１００で２時間、攪拌する。無水酢酸の除去後、カラムクロマトグラフィーを通じて粗生成物を精製し、そして７６０ｍｇの紫色の固体（Ｆ）を得る（５９％）。
【０１４０】
Ｄ−３の製造；
３００ｍｇのピリジニウム塩（Ｆ）と、２ｍｌのトリフルオロ酢酸と、５ｍｌのジクロロメタンとを室温で２時間、攪拌する。真空の蒸発による溶剤の除去後、粗生成物をカラムクロマトグラフィーによって精製し、そして１６０ｍｇの赤色の固体（Ｄ−３）を得る（５９％）。
【０１４１】
実施例Ｄ−２およびＤ−４〜Ｄ−６１
色素Ｄ−２およびＤ−４〜Ｄ−６１を上述の手順と類似して製造する。
【０１４２】
【表１−１】
0005761999.tif 000078
【０１４３】
【表１−２】
0005761999.tif 000079
【０１４４】
【表１−３】
0005761999.tif 000080
【０１４５】
【表１−４】
0005761999.tif 000081
【０１４６】
【表１−５】
0005761999.tif 000082
【０１４７】
【表１−６】
0005761999.tif 000083
【０１４８】
【表１−７】
0005761999.tif 000084
【０１４９】
【表１−８】
0005761999.tif 000085
【０１５０】
化合物Ｄ−１〜Ｄ−５９において、ドナーＤはスペーサーの左側に結合し、且つ、アクセプタＡはスペーサーの右側に結合している。
【０１５１】
色素Ｄ−６２〜Ｄ−１１１を、Ｄ−１またはＤ−３の上述の手順と類似して製造する。
【０１５２】
【表２−１】
0005761999.tif 000086
【０１５３】
【表２−２】
0005761999.tif 000087
【０１５４】
【表２−３】
0005761999.tif 000088
【０１５５】
【表２−４】
0005761999.tif 000089
【０１５６】
【表２−５】
0005761999.tif 000090
【０１５７】
【表２−６】
0005761999.tif 000091
【０１５８】
【表２−７】
0005761999.tif 000092
【０１５９】
化合物Ｄ−６２〜Ｄ−１１１において、ドナーＤはスペーサーの左側に結合し、且つ、アクセプタＡはスペーサーの右側に結合している。
【０１６０】
適用の実施例
実施例Ａ−１  （ＤＳＣ素子の製造）
チタン酸化物ペースト（ＰＳＴ−１８ＮＲ、供給元Ｃａｔａｌｙｓｔｓ＆Ｃｈｅｍｉｃａｌｓ  Ｉｎｄ．Ｃｏ．，Ｌｔｄ．）をＦＴＯ（フッ素をドープされたスズ酸化物）ガラス基板（＜１２オーム／平方、Ａ１１  ＤＵ８０、供給元ＡＧＣ  Ｆａｂｒｉｔｅｃｈ  Ｃｏ．，  Ｌｔｄ．）上に、スクリーン印刷法によって適用し、０．６４ｃｍ2の面積サイズを有する塗膜を形成する。１２０℃で５分間の乾燥後、５μｍの厚さを有する作用電極層が、空気中、４５０℃で３０分間および５００℃で３０分間の熱処理を適用することによって得られる。０．０２ｇの色素（Ｄ−１）を、アセトニトリル＋ｔ−ブチルアルコール（１：１）の混合溶液２５ｍｌ中で溶解する。上記で製造された透明作用電極を室温で２時間、該溶液に浸漬して染料を吸着させる。対向電極として、スパッタリングによって形成された白金で製造される８ｎｍ厚の電極層を基板上に有するＩＴＯ（インジウム−スズ酸化物）ガラス電極基板を製造する。０．０５Ｍのヨウ素と、０．１Ｍのリチウムヨウ化物と、０．６Ｍの１−プロピル−２，３−ジメチルイミダゾリウムヨウ化物との、メトキシプロピオニトリル中の溶液を、電解質溶液として使用する。光電変換素子を、上記の作用電極と対向電極とを互いに向かい合わせにし、且つ５０μｍの厚さを有するスペーサーを用いて上記の電解質溶液をそれらの間で保持することによって作製する。
【０１６１】
上記の光電変換素子を、ソーラ−シミュレータ（Ｐｅｃｃｅｌｌ  Ｔｅｃｈｎｏｌｏｇｉｅｓ，  Ｉｎｃ）によって生成される人工日光（ＡＭ１．５、強度１００ｍＷ／ｃｍ2）を作用電極側から照射しながら評価する。
【０１６２】
実施例Ａ−２〜Ａ−２１およびＡ−２３〜Ａ−３９
ＤＳＣ素子を製造し、且つ、化合物（Ｄ−１）を化合物（Ｄ−２）〜（Ｄ−３４）または（Ｄ−５８）〜（Ｄ−６１）で置き換える以外は、実施例Ａ−１に記載の通りに評価する。
【０１６３】
比較例Ａ−２２
ＤＳＣ素子を製造し、且つ、化合物（Ｄ−１）を下記に示される化合物（Ｒ−１）で置き換える以外は、実施例Ａ−１に記載の通りに評価する。表１に結果を示す。
【０１６４】
【化７３】
0005761999.tif 000093
【０１６５】
【表３−１】
0005761999.tif 000094
【０１６６】
【表３−２】
0005761999.tif 000095
【０１６７】
実施例において実証された通り、本発明の色素は優れた光起電性能を有するＤＳＣ素子を提供する。
【０１６８】
実施例Ｂ−１〜Ｂ−８（共吸着剤の適用実施例）
ＤＳＣ素子を製造し、且つ、化合物（Ｄ−１）を化合物（Ｄ−２、Ｄ−３３または（Ｄ−２７）で置き換え、且つ下記に示されるステロイド化合物（Ｅ−１）を色素溶液に添加する以外は、実施例Ａ−１に記載の通りに評価する。
【０１６９】
【化７４】
0005761999.tif 000096
【０１７０】
表２に結果を示す。
【０１７１】
【表４】
0005761999.tif 000097
【０１７２】
実施例において実証された通り、本発明による色素とステロイド化合物との組み合わせは優れた光起電性能を有するＤＳＣ素子を提供する。
【０１７３】
実施例Ｂ−９〜Ｂ−１０（色素吸着時間を変化させた実施例）
ＤＣＳ素子を製造し、且つ、透明作用電極を室温で３時間、溶液に浸漬する以外は、実施例Ｂ−３およびＢ−５に記載の通りに評価する。表３に結果を示す。
【０１７４】
【表５】
0005761999.tif 000098
【０１７５】
実施例Ｃ−１〜Ｃ−３（共吸着色素の実施例）
ＤＳＣ素子を製造し、且つ、化合物（Ｄ−１）を下記に示される化合物の混合物（Ｒ−２およびＤ−６）で置き換える以外は、実施例Ａ−１に記載の通りに評価する。
【０１７６】
表３に結果を示す。
【０１７７】
【化７５】
0005761999.tif 000099
【０１７８】
【表６】
0005761999.tif 000100
【０１７９】
実施例において実証された通り、本発明による色素とさらなる色素との組み合わせは優れた光起電性能を有するＤＳＣ素子を提供する。
【０１８０】
実施例Ａ−４０〜Ａ−８９
ＤＳＣ素子を製造し、且つ、化合物（Ｄ−１）を化合物（Ｄ−６２）〜（Ｄ−１１１）で置き換える以外は、実施例Ａ−１に記載の通りに評価する。
【０１８１】
【表７−１】
0005761999.tif 000101
【０１８２】
【表７−２】
0005761999.tif 000102
【０１８３】
実施例において実証された通り、本発明の色素は優れた光起電性能を有するＤＳＣ素子を提供する。